(57)【要約】本発明は、ａ）少なくとも１つの有機ホスフィン、ｂ）少なくとも１つの２−フェニルベンゾフラノン、及びｃ）少なくとも１つの立体障害型ピペリジンベースの安定剤（ＨＡＳ）を含み、成分ａ）対成分ｂ）対成分ｃ）の重量比が１：０．０５：０．５から１：３：５までである、熱可塑性重合体のための安定剤組成物に関する。前記組成物は、従来のフェノール含有製剤と比較して全体的により低い濃度しか必要としない。ポリオレフィン製品、特にポリオレフィン繊維において、キノイド産物の形成及びＮＯｘガスの作用（ガス退色）の両方による加工及び使用寿命の間の変色が回避される。【特許請求の範囲】
【請求項１】
ａ）少なくとも１つの有機ホスフィン、
ｂ）少なくとも１つの２−フェニルベンゾフラノン、及び
ｃ）少なくとも１つの立体障害型ピペリジンベースの安定剤（ＨＡＳ）
を含み、成分ａ）対成分ｂ）対成分ｃ）の重量比が１：０．０５：０．５から１：３：５までである、熱可塑性重合体のための安定剤組成物。
【請求項２】
ａ）式（Ｉ）から（ＩＶ）：
【化１】
2005526146.tif 000012
［式中、互いに独立して、
Ｒ１は、Ｃ１−２４−アルキル又はＣ１−２４−Ｎ，Ｏ，Ｐ，Ｓ−ヘテロアルキル；Ｃ５−３０−シクロアルキル又はＣ５−３０−Ｎ，Ｏ，Ｐ，Ｓ−ヘテロシクロアルキル；Ｃ７−３０−アルキルアリール；Ｃ６−２４−アリール；Ｃ４−２４−Ｎ，Ｏ，Ｐ，Ｓ−ヘテロアリール；Ｃ１−１８−アルキル、Ｃ５−１２−シクロアルキル又はＣ１−１８−アルコキシ基によって一又は多置換されたＣ６−２４−アリール又はＣ４−２４−Ｎ，Ｏ，Ｐ，Ｓ−ヘテロアリールであり；
Ｒ２は、Ｃ４−２４−アルキル又はＣ４−２４−Ｎ，Ｏ，Ｐ，Ｓ−ヘテロアルキル；Ｃ５−３０−シクロアルキル又はＣ５−３０−Ｎ，Ｏ，Ｐ，Ｓ−ヘテロシクロアルキル；Ｃ７−３０−アルキルアリール；Ｃ６−２４−アリール；Ｃ４−２４−Ｎ，Ｏ，Ｐ，Ｓ−ヘテロアリール；Ｃ１−１８−アルキル、Ｃ５−１２−シクロアルキル又はＣ１−１８−アルコキシ基によって一又は多置換されたＣ６−２４−アリール又はＣ４−２４−Ｎ，Ｏ，Ｐ，Ｓ−ヘテロアリールであり；
Ｄは、直鎖又は分枝鎖の、Ｃ１−３０−アルキレン又はＣ１−３０−Ｎ，Ｏ，Ｐ，Ｓ−アルキレン；Ｃ２−３０−アルキリデン又はＣ２−３０−Ｎ，Ｏ，Ｐ，Ｓ−アルキリデン；Ｃ５−１２−シクロアルキレン又はＣ５−１２−Ｎ，Ｏ，Ｐ，Ｓ−シクロアルキレン；置換されていないか又は直鎖又は分枝鎖のＣ１−１８−アルキル、Ｃ５−１２−シクロアルキル又はＣ１−１８−アルコキシ基によって１個又はそれ以上が置換された、Ｃ６−２４−アリーレン又はＣ４−２４−Ｎ，Ｏ，Ｐ，Ｓ−ヘテロアリーレン；又は−Ｏ−、−Ｓ−であり；
ｑは、１から５であり；
ｒは、式（ＩＶ）内のＰ−Ｒ１基が、Ｐから生じる結合において＊で示されるホスファサイクルの成分である場合、３から６である］
の少なくとも１つの化合物、
ｂ）式Ｖ：
【化２】
2005526146.tif 000013
［式中、
Ｒａ、Ｒｂ、Ｒｄ、Ｒｅ、Ｒｆ、Ｒｇ及びＲｈは、互いに独立して、水素：ヒドロキシル；Ｃ１−１８−アルキル：置換されていないか又はＣ１−４−アルキルによって一、二又は三置換されているフェニル；置換されていないか又はＣ１−４−アルキルによって一、二又は三置換されている、Ｃ７−９−フェニルアルキル、Ｃ１−１８−アルコキシ又はＣ５−１２−シクロアルキルであり；及び
Ｒｃは、Ｒａ、Ｒｂ、Ｒｄ、Ｒｅ、Ｒｆ、Ｒｇ及びＲｈについて上記で与えられる意味の１つを有するか、又は式（ＶＩ）：
【化３】
2005526146.tif 000014
［式中、
Ｒａ、Ｒｂ、Ｒｄ、Ｒｅ、Ｒｆ、Ｒｇ及びＲｈは上記で定義した通りであり；及び
Ｒｉ及びＲｊは、互いに独立して、水素であるか又はラジカルＲｄ、Ｒｅ、Ｒｆ、Ｒｇ及びＲｈの少なくとも２個が水素である場合、Ｃ１−４−アルキルである］
のラジカルである］
の少なくとも１つの化合物、及び
ｃ）式（ＶＩＩ）：
【化４】
2005526146.tif 000015
［式中、
Ｘ１は、水素；Ｃ１−２２−アルキル基；酸素ラジカルＯ＊；−ＯＨ；−ＮＯ；−ＣＨ２ＣＮ；ベンジル；アリル；Ｃ１−３０−アルコキシ基；Ｃ５−１２−シクロアルキルオキシ基；Ｃ６−１０−アリールオキシ基；Ｃ７−２０−アリールアルキルオキシ基又は、アリールラジカルがＣ１−５−アルキル基又はハロゲン若しくはニトロ基で置換されているＣ７−２０−アリールアルキルオキシ基；Ｃ３−１０−アルケニル基；Ｃ３−６−アルキニル基：Ｃ１−１０−アシル基；ハロゲン；非置換又はＣ１−４−アルキルで置換されたフェニルラジカルであり；
Ｘ２は、水素；［ＣＨ２−ＣＨ２−Ｃ（Ｏ）−Ｏ−Ｘ５］ラジカル；［ＣＨ２−Ｃ（ＣＨ３）Ｈ−Ｃ（Ｏ）−Ｏ−Ｘ５］ラジカル；Ｃ１−２２−アルキル基であり；
Ｘ３及びＸ４は、互いに独立して、水素；非置換若しくはＣ１−４−アルキルで置換されたフェニルラジカル；又は２個のラジカルＸ３及びＸ４の少なくとも１個が分枝鎖Ｃ４−２２−アルキル基である場合、Ｃ１−２２−アルキル基であり；及び上記式中、
Ｘ５はＣ１−２２−アルキル基である］
の少なくとも１つの立体障害型アミン
を含む、請求項１に記載の安定剤組成物。
【請求項３】
Ｒ１は、Ｃ８−２４−アルキル又はＣ８−２４−Ｎ，Ｏ，Ｐ，Ｓ−ヘテロアルキル；Ｃ６−１２−シクロアルキル又はＣ６−１２−Ｎ，Ｏ，Ｐ，Ｓ−ヘテロシクロアルキル；Ｃ７−２４−アルキルアリール；Ｃ６−１６−アリール；Ｃ４−１８−Ｎ，Ｏ，Ｐ，Ｓ−ヘテロアリール；Ｃ１−１２−アルキル、Ｃ５−８−シクロアルキル又はＣ１−１２−アルコキシ基によって一又は多置換されたＣ６−１６−アリール又はＣ４−１８−Ｎ，Ｏ，Ｐ，Ｓ−ヘテロアリールであり；
Ｒ２は、Ｃ６−１８−アルキル又はＣ６−１８−Ｎ，Ｏ，Ｐ，Ｓ−ヘテロアルキル；Ｃ５−１２−シクロアルキル又はＣ５−１２−Ｎ，Ｏ，Ｐ，Ｓ−ヘテロシクロアルキル；Ｃ７−１８−アルキルアリール；Ｃ６−１６−アリール；Ｃ４−１８−Ｎ，Ｏ，Ｐ，Ｓ−ヘテロアリール；Ｃ１−１２−アルキル、Ｃ５−８−シクロアルキル又はＣ１−１２−アルコキシ基によって一又は多置換されたＣ６−１６−アリール又はＣ４−１８−Ｎ，Ｏ，Ｐ，Ｓ−ヘテロアリールであり；
Ｄは、直鎖又は分枝鎖の、Ｃ１−２４−アルキレン又はＣ１−２４−Ｎ，Ｏ，Ｐ，Ｓ−アルキレン；Ｃ２−２４−アルキリデン又はＣ２−２４−Ｎ，Ｏ，Ｐ，Ｓ−アルキリデン；Ｃ５−８−シクロアルキレン又はＣ５−８−Ｎ，Ｏ，Ｐ，Ｓ−シクロアルキレン；置換されていないか又は直鎖又は分枝鎖のＣ１−１８−アルキル、Ｃ５−８−シクロアルキル又はＣ１−１２−アルコキシ基によって１個又はそれ以上が置換された、Ｃ６−２４−アリーレン又はＣ４−１８−Ｎ，Ｏ，Ｐ，Ｓ−ヘテロアリーレン；又は−Ｏ−、−Ｓ−であり；
ｑは、１から４であり；
ｒは、式（ＩＶ）内のＰ−Ｒ１基が、Ｐから生じる結合において＊で示されるホスファサイクルの成分である場合、４又は５であり；
Ｒａ、Ｒｂ、Ｒｄ、Ｒｅ、Ｒｆ、Ｒｇ及びＲｈは、互いに独立して、水素：ヒドロキシル；Ｃ１−１２−アルキル：置換されていないか又はＣ１−２−アルキルによって一、二又は三置換されているフェニル；Ｃ７−９−フェニルアルキル；置換されていないか又はＣ１−２−アルキルによって一、二又は三置換されているＣ１−１２−アルコキシ又はＣ５−８−シクロアルキルであり；及びＲｃは、Ｒａ、Ｒｂ、Ｒｄ、Ｒｅ、Ｒｆ、Ｒｇ及びＲｈについて上記で与えられる意味の１つを有するか、若しくは、式中、Ｒａ、Ｒｂ、Ｒｄ、Ｒｅ、Ｒｆ、Ｒｇ及びＲｈは上記で定義した通りであり；及びＲｉ及びＲｊは、互いに独立して、水素であるか又はラジカルＲｄ、Ｒｅ、Ｒｆ、Ｒｇ及びＲｈの少なくとも２個が水素である場合、Ｃ１−２−アルキルである、式（ＶＩ）のラジカルであり；
Ｘ１は、水素；Ｃ１−５−アルキル基；酸素ラジカルＯ＊；−ＯＨ；−ＮＯ；−ＣＨ２ＣＮ；ベンジル；アリル；Ｃ１−１０−アルコキシ基；Ｃ５−６−シクロアルキルオキシ基；Ｃ６−７−アリールオキシ基；Ｃ７−１０−アリールアルキルオキシ基又はアリールラジカルがＣ１−５−アルキル基又はハロゲン若しくはニトロ基で置換されているＣ７−２０−アリールアルキルオキシ基；Ｃ３−６−アルケニル基；Ｃ３−６−アルキニル基：Ｃ１−５−アシル基；ハロゲン；非置換又はＣ１−２−アルキルで置換されたフェニルラジカルであり；
Ｘ２は、水素；［ＣＨ２−ＣＨ２−Ｃ（Ｏ）−Ｏ−Ｘ５］ラジカル；［ＣＨ２−Ｃ（ＣＨ３）Ｈ−Ｃ（Ｏ）−Ｏ−Ｘ５］ラジカル；Ｃ１−１０−アルキル基であり；
Ｘ３及びＸ４は、互いに独立して、水素；非置換若しくはＣ１−２−アルキルで置換されたフェニルラジカル；又は２個のラジカルＸ３及びＸ４の少なくとも１個が分枝鎖Ｃ４−１０−アルキル基である場合、分枝鎖Ｃ４−２２−アルキル基であり；及び上記式中、
Ｘ５はＣ１０−１６−アルキル基である、
請求項１又は２に記載の安定剤組成物。
【請求項４】
Ｒ１は、Ｃ１２−１６−アルキル又はＣ１２−１６−Ｎ，Ｏ，Ｐ，Ｓ−ヘテロアルキル；Ｃ６−８−シクロアルキル又はＣ６−８−Ｎ，Ｏ，Ｐ，Ｓ−ヘテロシクロアルキル；Ｃ７−１２−アルキルアリール；Ｃ６−１２−アリール又はＣ４−１０−Ｎ，Ｏ，Ｐ，Ｓ−ヘテロアリール；Ｃ１−１８−アルキル、Ｃ５−６−シクロアルキル又はＣ１−８−アルコキシ基によって一又は多置換されたＣ６−１２−アリール又はＣ４−１０−ヘテロアリールであり；
Ｒ２は、Ｃ８−１８−アルキル又はＣ８−１８−Ｎ，Ｏ，Ｐ，Ｓ−ヘテロアルキル；Ｃ５−８−シクロアルキル又はＣ５−８−Ｎ，Ｏ，Ｐ，Ｓ−ヘテロシクロアルキル；Ｃ７−１２−アルキルアリール；Ｃ６−１２−アリール；Ｃ４−１０−Ｎ，Ｏ，Ｐ，Ｓ−ヘテロアリール；Ｃ１−８−アルキル、Ｃ５−６−シクロアルキル又はＣ１−８−アルコキシ基によって一又は多置換されたＣ６−１２−アリール又はＣ４−１０−Ｎ，Ｏ，Ｐ，Ｓ−ヘテロアリールであり；
Ｄは、直鎖又は分枝鎖の、Ｃ１−１８−アルキレン又はＣ１−１８−Ｎ，Ｏ，Ｐ，Ｓ−アルキレン；Ｃ２−１８−アルキリデン又はＣ２−１８−Ｎ，Ｏ，Ｐ，Ｓ−アルキリデン；Ｃ５−８−シクロアルキレン又はＣ５−８−Ｎ，Ｏ，Ｐ，Ｓ−シクロアルキレン；置換されていないか又は直鎖又は分枝鎖のＣ１−１２−アルキル、Ｃ５−８−シクロアルキル又はＣ１−８−アルコキシによって１個又はそれ以上が置換された、Ｃ６−１８−アリーレン又はＣ４−１８−Ｎ，Ｏ，Ｐ，Ｓ−ヘテロアリーレン；又は−Ｏ−；−Ｓ−であり；
ｑは、１から３であり；
ｒは、式（ＩＶ）内のＰ−Ｒ１基が、Ｐから生じる結合において＊で示されるホスファサイクルの成分である場合、４又は５であり；
Ｒａ、Ｒｂ、Ｒｄ、Ｒｅ、Ｒｆ、Ｒｇ及びＲｈは、互いに独立して、水素；ヒドロキシル；Ｃ１−６−アルキル：置換されていないか又はＣ１−２−アルキルによって一、二又は三置換されているフェニル；Ｃ７−９−フェニルアルキル；置換されていないか又はＣ１−２−アルキルによって一、二又は三置換されているＣ１−６−アルコキシ又はＣ５−８−シクロアルキルであり；及びＲｃは、Ｒａ、Ｒｂ、Ｒｄ、Ｒｅ、Ｒｆ、Ｒｇ及びＲｈについて上記で与えられる意味の１つを有するか、若しくは、式中、Ｒａ、Ｒｂ、Ｒｄ、Ｒｅ、Ｒｆ、Ｒｇ及びＲｈは上記で定義した通りであり；及びＲｉ及びＲｊは、互いに独立して、水素であるか又はラジカルＲｄ、Ｒｅ、Ｒｆ、Ｒｇ及びＲｈの少なくとも２個が水素である場合、Ｃ１−２−アルキルである、式（ＶＩ）のラジカルであり；
Ｘ１は、水素；メチル基；酸素ラジカルＯ＊；−ＯＨ；−ＮＯ；−ＣＨ２ＣＮ；ベンジル；アリル；Ｃ１−６−アルコキシ基；Ｃ５−６−シクロアルキルオキシ基；Ｃ６−アリールオキシ基；Ｃ３−６−アルケニル基；Ｃ３−６−アルキニル基：Ｃ１−５−アシル基；ハロゲン；非置換又はＣ１−２−アルキルで置換されたフェニルラジカルであり；
Ｘ２は、水素、［ＣＨ２−ＣＨ２−Ｃ（Ｏ）−Ｏ−Ｘ５］ラジカル、［ＣＨ２−Ｃ（ＣＨ３）Ｈ−Ｃ（Ｏ）−Ｏ−Ｘ５］ラジカル、Ｃ１−４−アルキル基であり；
Ｘ３及びＸ４は、互いに独立して、水素；非置換若しくはＣ１−２−アルキルで置換されたフェニルラジカル；又は２個のラジカルＸ３及びＸ４の少なくとも１個が分枝鎖Ｃ４−６−アルキル基である場合、分枝鎖Ｃ４−６−アルキル基であり；及び上記式中、
Ｘ５はＣ１２−１４−アルキル基である、
請求項１に記載の安定剤組成物。
【請求項５】
ａ）トリフェニルホスフィン、
ｂ）２−フェニルベンゾフラノン及び
ｃ）エピクロロヒドリンと２，２，４，４−テトラメチル−７−オキサ−３，２０−ジアザ−２０−（２，３−エポキシ−プロピル）−ジスピロ−［５．１．１１．２］−ヘンエイコサン−２１−オンの重合体
を含み、成分ａ）対成分ｂ）対成分ｃ）の重量比が１：０．１：１から１：１：３までである、請求項１から４のいずれかに記載の安定剤組成物。
【請求項６】
安定化すべき重合体中に、請求項１から５のいずれかに記載の安定剤組成物を０．０１重量％から１重量％の量で組み込むことによって熱可塑性重合体を安定化する方法。
【発明の詳細な説明】
【技術分野】
【０００１】
本発明は、ポリオレフィン、特にポリプロピレンのための、フェノール抗酸化剤を含まない安定化組成物に関する。
【背景技術】
【０００２】
ポリオレフィン製品、特にポリオレフィン繊維は、合成原料を成功裏に使用するために安定化が必要であることを明らかにした最も典型的な例の一つである。ポリプロピレンは、その寿命全体を通じて保護を必要とする。特にポリプロピレン繊維は、加工が通常、他のポリプロピレン製品に適用されるように高温で、典型的には２７０℃から３００℃で行われるため、特別な注意を必要とする。
【０００３】
従来の安定化パッケージは、適切な加工安定性を提供するため及び熱酸化性分解からの長期的な保護を確保するために有機ホスファイト及び有機ホスホナイトと組み合わせて使用されるフェノール抗酸化剤から成る。後者に関しては、ホスファイト及びホスホナイトは有意に寄与しない。
【０００４】
何年も前から、ピペリジンベースの安定剤（ＨＡＳ）、特に高分子量のＨＡＳはポリプロピレンの長期的熱保護に寄与することが文献から知られている。通常、プロプロピレン繊維の劣化までの期間はＨＡＳ濃度と共に非直線的に上昇する。
【０００５】
他方で、長期的熱保護のための主要抗酸化剤として使用される立体障害型フェノール抗酸化剤を含有する重合体の変色は、キノイド構造を含む、これらの添加物の着色した変換産物の形成によって起こる。その程度はフェノールの構造と消費に依存する。一般に、ポリオレフィンの変色は、水又はＮＯｘ−ガスとの持続的な接触によって特に顕著となる（Ｆ．Ｇｕｇｕｍｕｓ、Ｐｌａｓｔｉｃｓ  Ａｄｄｉｔｉｖｅｓより「Ａｎｔｉｏｘｉｄａｎｔｓ」の章、Ｒ．ＧａｃｈｔｅｒとＨ．Ｍｕｌｌｅｒ編集、Ｈａｎｓｅｒ  Ｐｕｂｌｉｓｈｅｒｓ，Ｍｕｎｉｃｈ，Ｖｉｅｎｎａ，Ｎｅｗ  Ｙｏｒｋ、第３版、ｐ．１−１０４（１９９０）及びＰ．Ｐ．ＫｌｅｍｕｃｈｕｋとＰ．−Ｌ．Ｈｏｒｎｇ，Ｐｏｌｙｍ．Ｄｅｇｒａｄ．Ｓｔａｂ．，第３４巻、ｐ．３３３（１９９１））。
【０００６】
これらの作用と所見は、ポリオレフィン、特にポリプロピレン繊維の安定化のための立体障害型フェノールの使用を放棄するという新たな安定化概念を創始した。ポリプロピレン繊維の製造のために適用されるような高温での加工を可能にする新しい世代の安定剤が現在市販されている。
【０００７】
フェノールを含まない安定化のための、有機ホスファイト（ホスホナイト）、ベンゾフラノンベースの成分及びピペリジンベースのＨＡＳ化合物から成る安定剤形が知られている。英国特許願２３１５０７０号は、ベンゾフラン−２−オン型の少なくとも１つの化合物及び立体障害型アミン型の少なくとも１つの化合物を含む有機材料のための安定剤混合物を開示しており、有機ホスファイト又はホスホナイトも安定剤混合物中に含有されていてもよい。
【発明の開示】
【発明が解決しようとする課題】
【０００８】
フェノール抗酸化剤を必要としないポリオレフィン重合体の安定化のための改善された安定剤組成物を提供することが本発明の目的である。
【課題を解決するための手段】
【０００９】
この目的は、ここで述べるような安定剤組成物によって達成される。今や、下記で定義するような一定比率で使用する適切なフェノール不含安定剤系は、従来のフェノール含有安定剤製剤と比較した場合、分子量ならびに色の両方の維持の明らかな改善の下で、ポリオレフィンの加工、特にポリオレフィン繊維の加工のための所与の技術的必要条件を満たすことが見出された。
【発明を実施するための最良の形態】
【００１０】
これらの添加物系は、基本的に有機ホスフィン及び２−フェニルベンゾフラノン（「ラクトン」）及び立体障害型ピペリジンベースの安定剤（ＨＡＳ）から成る。
【００１１】
従って、本発明は、
ａ）少なくとも１つの有機ホスフィン、
ｂ）少なくとも１つの２−フェニルベンゾフラノン、及び
ｃ）少なくとも１つの立体障害型ピペリジンベースの安定剤（ＨＡＳ）
を含み、成分ａ）対成分ｂ）対成分ｃ）の重量比が１：０．０５：０．５から１：３：５までである、安定剤組成物を提供する。
【００１２】
好ましくは、本発明は、
ａ）式（Ｉ）から（ＩＶ）：
【００１３】
【化１】
2005526146.tif 000002
［式中、互いに独立して、
Ｒ１は、Ｃ１−２４−アルキル又はＣ１−２４−Ｎ，Ｏ，Ｐ，Ｓ−ヘテロアルキル；Ｃ５−３０−シクロアルキル又はＣ５−３０−Ｎ，Ｏ，Ｐ，Ｓ−ヘテロシクロアルキル；Ｃ７−３０−アルキルアリール；Ｃ６−２４−アリール；Ｃ４−２４−Ｎ，Ｏ，Ｐ，Ｓ−ヘテロアリール；Ｃ１−１８−アルキル、Ｃ５−１２−シクロアルキル又はＣ１−１８−アルコキシ基によって一又は多置換されたＣ６−２４−アリール又はＣ４−２４−Ｎ，Ｏ，Ｐ，Ｓ−ヘテロアリールであり；
Ｒ２は、Ｃ４−２４−アルキル又はＣ４−２４−Ｎ，Ｏ，Ｐ，Ｓ−ヘテロアルキル；Ｃ５−３０−シクロアルキル又はＣ５−３０−Ｎ，Ｏ，Ｐ，Ｓ−ヘテロシクロアルキル；Ｃ７−３０−アルキルアリール；Ｃ６−２４−アリール；Ｃ４−２４−Ｎ，Ｏ，Ｐ，Ｓ−ヘテロアリール；Ｃ１−１８−アルキル、Ｃ５−１２−シクロアルキル又はＣ１−１８−アルコキシ基によって一又は多置換されたＣ６−２４−アリール又はＣ４−２４−Ｎ，Ｏ，Ｐ，Ｓ−ヘテロアリールであり；
Ｄは、直鎖又は分枝鎖の、Ｃ１−３０−アルキレン又はＣ１−３０−Ｎ，Ｏ，Ｐ，Ｓ−アルキレン；Ｃ２−３０−アルキリデン又はＣ２−３０−Ｎ，Ｏ，Ｐ，Ｓ−アルキリデン；Ｃ５−１２−シクロアルキレン又はＣ５−１２−Ｎ，Ｏ，Ｐ，Ｓ−シクロアルキレン；置換されていないか又は直鎖又は分枝鎖のＣ１−１８−アルキル、Ｃ５−１２−シクロアルキル又はＣ１−１８−アルコキシ基によって１個又はそれ以上が置換された、Ｃ６−２４−アリーレン又はＣ４−２４−Ｎ，Ｏ，Ｐ，Ｓ−ヘテロアリーレン；又は−Ｏ−、−Ｓ−であり；
ｑは、１から５であり；
ｒは、式（ＩＶ）内のＰ−Ｒ１基が、Ｐから生じる結合において＊で示されるホスファサイクルの成分である場合、３から６である］
の少なくとも１つの化合物［以下ここでは成分ａ）と称する］、
ｂ）式Ｖ：
【００１４】
【化２】
2005526146.tif 000003
［式中、
Ｒａ、Ｒｂ、Ｒｄ、Ｒｅ、Ｒｆ、Ｒｇ及びＲｈは、互いに独立して、水素：ヒドロキシル；Ｃ１−１８−アルキル：置換されていないか又はＣ１−４−アルキルによって一、二又は三置換されているフェニル；置換されていないか又はＣ１−４−アルキルによって一、二又は三置換されている、Ｃ７−９−フェニルアルキル、Ｃ１−１８−アルコキシ又はＣ５−１２−シクロアルキルであり；及び
Ｒｃは、Ｒａ、Ｒｂ、Ｒｄ、Ｒｅ、Ｒｆ、Ｒｇ及びＲｈについて上記で与えられる意味の１つを有するか、又は式（ＶＩ）：
【００１５】
【化３】
2005526146.tif 000004
［式中、
Ｒａ、Ｒｂ、Ｒｄ、Ｒｅ、Ｒｆ、Ｒｇ及びＲｈは上記で定義した通りであり；及び
Ｒｉ及びＲｊは、互いに独立して、水素であるか又はラジカルＲｄ、Ｒｅ、Ｒｆ、Ｒｇ及びＲｈの少なくとも２個が水素である場合、Ｃ１−４−アルキルである］
のラジカルである］
によって表わすことができる少なくとも１つの化合物［以下ここでは成分ｂ）と称する］、及び
ｃ）式（ＶＩＩ）：
【００１６】
【化４】
2005526146.tif 000005
［式中、
Ｘ１は、水素；Ｃ１−２２−アルキル基；酸素ラジカルＯ＊；−ＯＨ；−ＮＯ；−ＣＨ２ＣＮ；ベンジル；アリル；Ｃ１−３０−アルコキシ基；Ｃ５−１２−シクロアルキルオキシ基；Ｃ６−１０−アリールオキシ基；Ｃ７−２０−アリールアルキルオキシ基又は、アリールラジカルがＣ１−５−アルキル基又はハロゲン若しくはニトロ基で置換されているＣ７−２０−アリールアルキルオキシ基；Ｃ３−１０−アルケニル基；Ｃ３−６−アルキニル基：Ｃ１−１０−アシル基；ハロゲン；非置換又はＣ１−４−アルキルで置換されたフェニルラジカルであり；
Ｘ２は、水素；［ＣＨ２−ＣＨ２−Ｃ（Ｏ）−Ｏ−Ｘ５］ラジカル；［ＣＨ２−Ｃ（ＣＨ３）Ｈ−Ｃ（Ｏ）−Ｏ−Ｘ５］ラジカル；Ｃ１−２２−アルキル基であり；
Ｘ３及びＸ４は、互いに独立して、水素；非置換若しくはＣ１−４−アルキルで置換されたフェニルラジカル；又は２個のラジカルＸ３及びＸ４の少なくとも１個が分枝鎖Ｃ４−２２−アルキル基である場合、Ｃ１−２２−アルキル基であり；及び上記式中、
Ｘ５はＣ１−２２−アルキル基である］
の少なくとも１つの立体障害型アミン［以下ここでは成分ｃ）と称する］
を含む安定剤組成物を提供する。
【００１７】
上記のアルキル基は直鎖又は分枝鎖のいずれでもよい。
【００１８】
Ｒ１は、Ｃ８−２４−アルキル又はＣ８−２４−Ｎ，Ｏ，Ｐ，Ｓ−ヘテロアルキル；Ｃ６−１２−シクロアルキル又はＣ６−１２−Ｎ，Ｏ，Ｐ，Ｓ−ヘテロシクロアルキル；Ｃ７−２４−アルキルアリール；Ｃ６−１６−アリール；Ｃ４−１８−Ｎ，Ｏ，Ｐ，Ｓ−ヘテロアリール；Ｃ１−１２−アルキル、Ｃ５−８−シクロアルキル又はＣ１−１２−アルコキシ基によって一又は多置換されたＣ６−１６−アリール又はＣ４−１８−Ｎ，Ｏ，Ｐ，Ｓ−ヘテロアリールであり；
Ｒ２は、Ｃ６−１８−アルキル又はＣ６−１８−Ｎ，Ｏ，Ｐ，Ｓ−ヘテロアルキル；Ｃ５−１２−シクロアルキル又はＣ５−１２−Ｎ，Ｏ，Ｐ，Ｓ−ヘテロシクロアルキル；Ｃ７−１８−アルキルアリール；Ｃ６−１６−アリール；Ｃ４−１８−Ｎ，Ｏ，Ｐ，Ｓ−ヘテロアリール；Ｃ１−１２−アルキル、Ｃ５−８−シクロアルキル又はＣ１−１２−アルコキシ基によって一又は多置換されたＣ６−１６−アリール又はＣ４−１８−Ｎ，Ｏ，Ｐ，Ｓ−ヘテロアリールであり；
Ｄは、直鎖又は分枝鎖の、Ｃ１−２４−アルキレン又はＣ１−２４−Ｎ，Ｏ，Ｐ，Ｓ−アルキレン；Ｃ２−２４−アルキリデン又はＣ２−２４−Ｎ，Ｏ，Ｐ，Ｓ−アルキリデン；Ｃ５−８−シクロアルキレン又はＣ５−８−Ｎ，Ｏ，Ｐ，Ｓ−シクロアルキレン；置換されていないか又は直鎖又は分枝鎖のＣ１−１８−アルキル、Ｃ５−８−シクロアルキル又はＣ１−１２−アルコキシ基によって１個又はそれ以上が置換された、Ｃ６−２４−アリーレン又はＣ４−１８−Ｎ，Ｏ，Ｐ，Ｓ−ヘテロアリーレン；又は−Ｏ−；−Ｓ−であり；
ｑは、１から４であり；
ｒは、式（ＩＶ）内のＰ−Ｒ１基が、Ｐから生じる結合において＊で示されるホスファサイクルの成分である場合、４又は５であり；
Ｒａ、Ｒｂ、Ｒｄ、Ｒｅ、Ｒｆ、Ｒｇ及びＲｈは、互いに独立して、水素：ヒドロキシル；Ｃ１−１２−アルキル：置換されていないか又はＣ１−２−アルキルによって一、二又は三置換されているフェニル；Ｃ７−９−フェニルアルキル；置換されていないか又はＣ１−２−アルキルによって一、二又は三置換されているＣ１−１２−アルコキシ又はＣ５−８−シクロアルキルであり；及びＲｃは、Ｒａ、Ｒｂ、Ｒｄ、Ｒｅ、Ｒｆ、Ｒｇ及びＲｈについて上記で与えられる意味の１つを有するか、若しくは、式中、Ｒａ、Ｒｂ、Ｒｄ、Ｒｅ、Ｒｆ、Ｒｇ及びＲｈは上記で定義した通りであり；及びＲｉ及びＲｊは、互いに独立して、水素であるか又はラジカルＲｄ、Ｒｅ、Ｒｆ、Ｒｇ及びＲｈの少なくとも２個が水素である場合、Ｃ１−２−アルキルである、式（ＶＩ）のラジカルであり；
Ｘ１は、水素；Ｃ１−５−アルキル基；酸素ラジカルＯ＊；−ＯＨ；−ＮＯ；−ＣＨ２ＣＮ；ベンジル；アリル；Ｃ１−１０−アルコキシ基；Ｃ５−６−シクロアルキルオキシ基；Ｃ６−７−アリールオキシ基；Ｃ７−１０−アリールアルキルオキシ基又はアリールラジカルがＣ１−５−アルキル基又はハロゲン若しくはニトロ基で置換されているＣ７−１０−アリールアルキルオキシ基；Ｃ３−６−アルケニル基；Ｃ３−６−アルキニル基：Ｃ１−５−アシル基；ハロゲン；非置換又はＣ１−２−アルキルで置換されたフェニルラジカルであり；
Ｘ２は、水素；［ＣＨ２−ＣＨ２−Ｃ（Ｏ）−Ｏ−Ｘ５］ラジカル；［ＣＨ２−Ｃ（ＣＨ３）Ｈ−Ｃ（Ｏ）−Ｏ−Ｘ５］ラジカル；Ｃ１−１０−アルキル基であり；
Ｘ３及びＸ４は、互いに独立して、水素；非置換若しくはＣ１−２−アルキルで置換されたフェニルラジカル；又は２個のラジカルＸ３及びＸ４の少なくとも１個が分枝鎖Ｃ４−１０−アルキル基である場合、分枝鎖Ｃ４−２２−アルキル基であり；及び上記式中、
Ｘ５はＣ１０−１６−アルキル基である、
成分が好ましい。
【００１９】
Ｒ１は、Ｃ１２−１６−アルキル又はＣ１２−１６−Ｎ，Ｏ，Ｐ，Ｓ−ヘテロアルキル；Ｃ６−８−シクロアルキル又はＣ６−８−Ｎ，Ｏ，Ｐ，Ｓ−ヘテロシクロアルキル；Ｃ７−１２−アルキルアリール；Ｃ６−１２−アリール又はＣ４−１０−Ｎ，Ｏ，Ｐ，Ｓ−ヘテロアリール；Ｃ１−１８−アルキル、Ｃ５−６−シクロアルキル又はＣ１−８−アルコキシ基によって一又は多置換されたＣ６−１２−アリール又はＣ４−１０−ヘテロアリールであり；
Ｒ２は、Ｃ８−１８−アルキル又はＣ８−１８−Ｎ，Ｏ，Ｐ，Ｓ−ヘテロアルキル；Ｃ５−８−シクロアルキル又はＣ５−８−Ｎ，Ｏ，Ｐ，Ｓ−ヘテロシクロアルキル；Ｃ７−１２−アルキルアリール；Ｃ６−１２−アリール；Ｃ４−１０−Ｎ，Ｏ，Ｐ，Ｓ−ヘテロアリール；Ｃ１−８−アルキル、Ｃ５−６−シクロアルキル又はＣ１−８−アルコキシ基によって一又は多置換されたＣ６−１２−アリール又はＣ４−１０−Ｎ，Ｏ，Ｐ，Ｓ−ヘテロアリールであり；
Ｄは、直鎖又は分枝鎖の、Ｃ１−１８−アルキレン又はＣ１−１８−Ｎ，Ｏ，Ｐ，Ｓ−アルキレン；Ｃ２−１８−アルキリデン又はＣ２−１８−Ｎ，Ｏ，Ｐ，Ｓ−アルキリデン；Ｃ５−８−シクロアルキレン又はＣ５−８−Ｎ，Ｏ，Ｐ，Ｓ−シクロアルキレン；置換されていないか又は直鎖又は分枝鎖のＣ１−１２−アルキル、Ｃ５−８−シクロアルキル又はＣ１−８−アルコキシによって１個又はそれ以上が置換された、Ｃ６−１８−アリーレン又はＣ４−１８−Ｎ，Ｏ，Ｐ，Ｓ−ヘテロアリーレン；又は−Ｏ−；−Ｓ−であり；
ｑは、１から３であり；
ｒは、式（ＩＶ）内のＰ−Ｒ１基が、Ｐから生じる結合において＊で示されるホスファサイクルの成分である場合、４又は５であり；
Ｒａ、Ｒｂ、Ｒｄ、Ｒｅ、Ｒｆ、Ｒｇ及びＲｈは、互いに独立して、水素；ヒドロキシル；Ｃ１−６−アルキル：置換されていないか又はＣ１−２−アルキルによって一、二又は三置換されているフェニル；Ｃ７−９−フェニルアルキル；置換されていないか又はＣ１−２−アルキルによって一、二又は三置換されているＣ１−６−アルコキシ又はＣ５−８−シクロアルキルであり；及びＲｃは、Ｒａ、Ｒｂ、Ｒｄ、Ｒｅ、Ｒｆ、Ｒｇ及びＲｈについて上記で与えられる意味の１つを有するか、若しくは、式中、Ｒａ、Ｒｂ、Ｒｄ、Ｒｅ、Ｒｆ、Ｒｇ及びＲｈは上記で定義した通りであり；及びＲｉ及びＲｊは、互いに独立して、水素であるか又はラジカルＲｄ、Ｒｅ、Ｒｆ、Ｒｇ及びＲｈの少なくとも２個が水素である場合、Ｃ１−２−アルキルである、式（ＶＩ）のラジカルであり；
Ｘ１は、水素；メチル基；酸素ラジカルＯ＊；−ＯＨ；−ＮＯ；−ＣＨ２ＣＮ；ベンジル；アリル；Ｃ１−６−アルコキシ基；Ｃ５−６−シクロアルキルオキシ基；Ｃ６−アリールオキシ基；Ｃ３−６−アルケニル基；Ｃ３−６−アルキニル基：Ｃ１−５−アシル基；ハロゲン；非置換又はＣ１−２−アルキルで置換されたフェニルラジカルであり；
Ｘ２は、水素、［ＣＨ２−ＣＨ２−Ｃ（Ｏ）−Ｏ−Ｘ５］ラジカル、［ＣＨ２−Ｃ（ＣＨ３）Ｈ−Ｃ（Ｏ）−Ｏ−Ｘ５］ラジカル、Ｃ１−４−アルキル基であり；
Ｘ３及びＸ４は、互いに独立して、水素；非置換若しくはＣ１−２−アルキルで置換されたフェニルラジカル；又は２個のラジカルＸ３及びＸ４の少なくとも１個が分枝鎖Ｃ４−６−アルキル基である場合、分枝鎖Ｃ４−６−アルキル基であり；及び上記式中、
Ｘ５はＣ１２−１４−アルキル基である、
化合物が特に好ましい。
【００２０】
ａ）トリフェニルホスフィン、
ｂ）２−フェニルベンゾフラノン及び
ｃ）エピクロロヒドリンと２，２，４，４−テトラメチル−７−オキサ−３，２０−ジアザ−２０−（２，３−エポキシ−プロピル）−ジスピロ−［５．１．１１．２］−ヘンエイコサン−２１−オンの重合体
を含み、成分ａ）対成分ｂ）対成分ｃ）の重量比が１：０．１：１から１：１：３までである安定剤組成物が特に好ましい。
【００２１】
成分ａ）の下記の代表物が特に適する：
成分Ａ）
−トリフェニルホスファン
−トリス（２−メチルフェニル）ホスファン
−トリス（４−メチルフェニル）ホスファン
−トリス（２−メトキシフェニル）ホスファン
−トリス（４−メトキシフェニル）ホスファン
−テトラシクロヘキシルシクロテトラホスファン
−テトラｔｅｒｔ−ブチルシクロテトラホスファン
−テトラビフェニリルシクロテトラホスファン
−テトラフェニルシクロテトラホスファン
−ペンタフェニルシクロペンタホスファン
−ペンタビフェニリルシクロペンタホスファン
−テトラフェニルジホスファン
−テトラシクロヘキシルジホスファン
−ビス（ジフェニルホスフィノ）メタン
−１，２−ビス（ジフェニルホスフィノ）エタン
−１，３−ビス（ジフェニルホスフィノ）プロパン
−１，４−ビス（ジフェニルホスフィノ）ブタン
−１，５−ビス（ジフェニルホスフィノ）ペンタン
−１，６−ビス（ジフェニルホスフィノ）ヘキサン
−１，８−ビス（ジフェニルホスフィノ）オクタン
−１，３−ビス（ジフェニルホスフィノ）−２，２−ジメチルプロパン
−１，１，１−トリス（ジフェニルホスフィノメチル）メタン
−１，１，１−トリス（ジフェニルホスフィノメチル）エタン
−１，１，１−トリス（ジフェニルホスフィノメチル）プロパン
−１，１，１−トリス（ジフェニルホスフィノメチル）ブタン
−１，１，１−トリス（ジフェニルホスフィノメチル）−１−フェニルメタン
−１，３−ビス（ジフェニルホスフィノメチル）−２，２−ジフェニルホスフィノプロパン
−１，３−ビス（ジフェニルホスフィノメチル）−２，２−ジエチルホスフィノプロパン
−１，３−ビス（ジフェニルホスフィノ）−２−メチルプロパン。
【００２２】
立体障害型アミン（成分ｃ））の例は次の通りである：
−ビス（２，２，６，６−テトラメチル−４−ピペリジニル）セバケート
−ビス（２，２，６，６−テトラメチル−４−ピペリジニル）スクシネート
−ビス（１，２，２，６，６−ペンタメチル−４−ピペリジニル）セバケート
−ビス（１，２，２，６，６−ペンタメチル−４−ピペリジニル）スクシネート
−ビス（１−オクチルオキシ−２，２，６，６−テトラメチル−４−ピペリジニル）セバケート
−ビス（１−オクチルオキシ−２，２，６，６−テトラメチル−４−ピペリジニル）スクシネート
−ビス（１，２，２，６，６−ペンタメチル−４−ピペリジニル）ｎ−ブチル−３，５−ジ−ｔｅｒｔ−ブチル−４−ヒドロキシベンジルマロネート
−ビス（１，２，２，６，６−ペンタメチルピペリジニル）−２−ｎ−ブチル−２−（２−ヒドロキシ−３，５−ジ−ｔｅｒｔ−ブチル−ベンジル）マロネート
−トリス（２，２，６，６−テトラメチル−４−ピペリジル）ニトリロトリアセテート
−テトラキス（２，２，６，６−テトラメチル−４−ピペリジル）１，２，３，４−ブタンテトラカルボキシレート
−４−ベンゾイル−２，２，６，６−テトラメチルピペリジン
−４−ステアリルオキシ−２，２，６，６−テトラメチルピペリジン
−４−ヘキサデシルオキシ−２，２，６，６−テトラメチルピペリジンと４−ステアリルオキシ−２，２，６，６−テトラメチルピペリジンの混合物
−ビス（２，２，６，６−テトラメチル−４−ピペリジニル）１，５−ジオキサスピロ［５．５］ウンデカン−３，３−ジカルボキシレート
−ビス（１，２，２，６，６−ペンタメチル−４−ピペリジニル）１，５−ジオキサスピロ［５．５］ウンデカン−３，３−ジカルボキシレート
−３−ｎ−オクチル−７、７，９，９−テトラメチル−１，３，８−トリアザスピロ［４．５］デカン−２，４−ジオン
−８−アセチル−３−ドデシル−７、７，９，９−テトラメチル−１，３，８−トリアザスピロ［４．５］デカン−２，４−ジオン
−３−ドデシル−１−（２，２，６，６−テトラメチル−４−ピペリジル）ピロリジン−２，５−ジオン
−（同様にＮ−（２，２，６，６−テトラメチル−４−ピペリジル）−ｎ−ドデシルスクシニミド）
−３−ドデシル−１−（１，２，２，６，６−ペンタメチル−４−ピペリジル）ピロリジン−２，５−ジオン
−（同様にＮ−（１，２，２，６，６−ペンタメチル−４−ピペリジル）−ｎ−ドデシルスクシニミド）
−３−ドデシル−１−（１−アセチル−２，２，６，６−テトラメチル−４−ピペリジル）ピロリジン−２，５−ジオン
−（同様にＮ−（１−アセチル−２，２，６，６−テトラメチル−４−ピペリジル）−ｎ−ドデシルスクシニミド）
−１，１’−（１，２−エタンジイル）−ビス（３，３，５，５−テトラメチルピペラジノン）
−１−（２−ヒドロキシエチル）−２，２，６，６−テトラメチル−４−ヒドロキシピペリジンとコハク酸又はジアルキルスクシネートの縮合産物
−Ｎ，Ｎ’−ビス（２，２，６，６−テトラメチル−４−ピペリジニル）−ヘキサメチレンジアミンと４−ｔｅｒｔ−オクチルアミノ−２，６−ジクロロ−１，３，５−トリアジンの縮合産物
−Ｎ，Ｎ’−ビス（２，２，６，６−テトラメチル−４−ピペリジニル）−ヘキサメチレンジアミンと４−シクロヘキシルアミノ−２，６−ジクロロ−１，３，５−トリアジンの縮合産物
−Ｎ，Ｎ’−ビス（２，２，６，６−テトラメチル−４−ピペリジニル）−ヘキサメチレンジアミンと４−モルホリノ−２，６−ジクロロ−１，３，５−トリアジンの縮合産物
−２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合産物
−２−クロロ−４，６−ビス（４−ｎ−ブチルアミノ−１，２，２，６，６−ペンタメチルピペリジル）−１，３，５−トリアジンと１，２−ビス（３−アミノプロピルアミノ）エタンの縮合産物
−２−クロロ−４，６−ビス（４−ｎ−ブチルアミノ−１，２，２，６，６−ペンタメチルピペリジル）−１，３，５−トリアジンと１，６，１１−トリスアミノウンデカンの縮合産物
−１，２−ビス（３−アミノプロピルアミノ）エタン及び２，４，６−トリクロロ−１，３，５−トリアジン及び４−ブチルアミノ−２，２，６，６−テトラメチルピペリジンの反応産物
−エピクロロヒドリンと２，２，４，４−テトラメチル−７−オキサ−３，２０−ジアザ−２０−（２，３−エポキシ−プロピル）−ジスピロ−［５．１．１１．２］−ヘンエイコサン−２１−オンの重合体。
【００２３】
成分ａ）からｃ）の１つ又はそれ以上を組み合わせることによって形成しうるすべての混合物が特に適する。
【００２４】
他の安定剤の中でも特に立体障害型フェノールベースの誘導体を含む技術水準の系と比較した場合、ポリオレフィン製品中、特にポリオレフィン繊維中での新しい系の使用は、キノイド産物の形成及びＮＯｘガスの作用（ガス退色、ｇａｓｆａｄｉｎｇ）の両方による加工及び使用寿命の間の変色を回避する。
【００２５】
もう１つの利点は、従来のフェノール含有製剤と比較して、全体的により低い濃度の安定剤を使用することである（下記の実施例参照）。
【００２６】
安定剤組成物の濃度は、安定化する重合体の重量に基づき、０．００１重量％から５重量％、好ましくは０．０１重量％から１重量％、より好ましくは０．１重量％から０．５重量％である。
【００２７】
該重合体は、アミノ酸ベースの加工安定剤、有機及び無機紫外線吸収剤、酸捕捉剤、金属不活性化剤、核形成剤、充填剤、帯電防止剤、色改善剤、可塑剤、潤滑剤、金属不活性化剤、染料、顔料、乳化剤、難燃性付与剤、発泡剤、架橋剤、ブロッキング防止剤、スリップ剤、チオ相乗剤、ＳｉＯ２などの無機担体及び加工助剤などの他の成分を含みうる。
【００２８】
本発明により安定化される適切な熱可塑性重合体は、例えば下記のものである：
１．モノオレフィン及びジオレフィンの重合体、例えばポリプロピレン、ポリイソブチレン、ポリブタ−１−エン、ポリ−４−メチルペンタ−１−エン、ポリイソプレン又はポリブタジエン、ならびにシクロオレフィンの重合体、例えばシクロペンテン又はノルボルネンの重合体；さらにポリエチレン（場合により架橋していてもよい）、例えば、高密度ポリエチレン（ＨＤＰＥ）、高密度及び高分子量のポリエチレン（ＨＤＰＥ−ＨＭＷ）、高密度及び超高分子量のポリエチレン（ＨＤＰＥ−ＵＨＭＷ）、中密度ポリエチレン（ＨＭＤＰＥ）、低密度ポリエチレン（ＬＤＰＥ）、線状低密度ポリエチレン（ＬＬＤＰＥ）、分枝低密度ポリエチレン（ＢＬＤＰＥ）。
【００２９】
ポリオレフィン、すなわち上記の項で例示されるモノオレフィンの重合体、特にポリエチレン及びポリプロピレンは、様々な方法によって、特に下記の方法によって製造することができる：
ａ）フリーラジカルの重合（通常は高圧及び高温下で）
ｂ）通常は周期表の第ＩＶｂ、Ｖｂ、ＶＩｂ又はＶＩＩＩ族の１つ又はそれ以上の金属を含む触媒を使用する触媒重合。これらの金属は通常、π−又はσ−配位されていてもよい酸化物、ハロゲン化物、アルコレート、エステル、エーテル、アミン、アルキル、アルケニル及び／又はアリールなどの１個又はそれ以上の配位子を有する。これらの金属錯体は、遊離形態であるか又は基質上、例えば活性塩化マグネシウム、塩化チタン（ＩＩＩ）アルミナ又は酸化ケイ素上に固定されていてもよい。これらの触媒は、重合媒質に可溶性であるか又は不溶性であってもよい。該触媒は、重合においてそれ自体活性であるか又はさらなる活性化剤、例えば金属アルキル、金属ハロゲン化物、金属アルキルハロゲン化物、金属アルキル酸化物又は金属アルキルオキサン、周期表の第Ｉａ、ＩＩａ及び／又はＩＩＩａ族の元素である金属を使用してもよい。活性化剤は、例えば、さらなるエステル、エーテル、アミン又はシリルエーテル基で修飾されていてもよい。これらの触媒系は、通常フィリップス（Ｐｈｉｌｌｉｐｓ）、スタンダードオイルインディアナ（Ｓｔａｎｄａｒｄ  Ｏｉｌ  Ｉｎｄｉａｎａ）、チーグラー（−ナッタ）（Ｚｉｅｇｌｅｒ（−Ｎａｔｔａ））、ＴＮＺ（デュポン（ＤｕＰｏｎｔ））、メタロセン又はシングルサイト触媒（ＳＳＣ）と称される。
【００３０】
２．１）で列挙した重合体の混合物、例えばポリプロピレンとポリイソブチレンの混合物、ポリエチレンとポリイソブチレンの混合物、ポリプロピレンとポリエチレンの混合物（例えばＰＰ／ＨＤＰＥ／ＬＤＰＥ）及び様々な種類のポリエチレンの相互混合物（例えばＬＤＰＥ／ＨＤＰＥ）。
【００３１】
３．モノオレフィン及びジオレフィンの相互の共重合体又は他のビニルモノマーとの共重合体、例えばエチレン−プロピレン共重合体、線状低密度ポリエチレン（ＬＬＤＰＥ）及び低密度ポリエチレン（ＬＤＰＥ）とのその混合物、プロピレン−ブタ−１−エン共重合体、プロピレン−イソブチレン共重合体、エチレン−ブタ−１−エン共重合体、エチレン−ヘキセン共重合体、エチレン−メチルペンテン共重合体、エチレン−ヘプテン共重合体、エチレン−オクテン共重合体、プロピレン−ブタジエン共重合体、イソブチレン−イソプレン共重合体、エチレン−アルキルアクリレート共重合体、エチレン−アルキルメタクリレート共重合体、エチレン−ビニルアセテート共重合体及び一酸化炭素とのそれらの共重合体又はエチレン−アクリル酸共重合体及びそれらの塩（イオノマー）ならびにエチレンとプロピレン及びヘキサジエン、ジシクロペンタジエン又はエチリデン−ノルボルネンなどのジエンとのターポリマー；及びそのような共重合体の相互の混合物又は１）で列挙したポリマーとの混合物、例えばポリプロピレン−エチレン−プロピレン共重合体、ＬＤＰＥ−エチレン−ビニルアセテート共重合体、ＬＤＰＥ−エチレン−アクリル酸共重合体、ＬＬＤＰＥ−エチレン−ビニルアセテート共重合体、ＬＬＤＰＥ−エチレン−アクリル酸共重合体及び交互又はランダムポリアルキレン−一酸化炭素共重合体及び他の重合体とのそれらの混合物、例えばポリアミド。
【００３２】
４．その水素化変性物（例えば粘着付与剤樹脂）を含む炭化水素樹脂（例えばＣ５−Ｃ９）及びポリアルキレンとデンプンの混合物。
【００３３】
５．ポリスチレン、ポリ（ｐ−メチルスチレン）、ポリ（α−メチルスチレン）。
【００３４】
６．スチレン又はα−メチルスチレンとジエン又はアクリル誘導体との共重合体、例えばスチレン−ブタジエン、スチレン−アクリロニトリル、スチレン−アルキルメタクリレート、スチレン−ブタジエン−アルキルアクリレート、スチレン−ブタジエン−アルキルメタクリレート、スチレン−無水マレイン酸、スチレン−アクリロニトリル−メタクリレート；高衝撃強度のスチレン共重合体ともう１つ別の重合体、例えばポリアクリレート、ジエン重合体又はエチレン−プロピレン−ジエンターポリマーの混合物；及びスチレン−ブタジエン−スチレン、スチレン−イソプレン−スチレン、スチレン−エチレン／ブチレン−スチレン又はスチレン−エチレン／プロピレン−スチレンなどのスチレンのブロック共重合体。
【００３５】
７．スチレン又はα−メチルスチレンのグラフト共重合体、例えばポリブタジエン上のスチレン、ポリブタジエン−スチレン又はポリブタジエン−アクリロニトリル共重合体上のスチレン、ポリブタジエン上のスチレン及びアクリロニトリル（又はメタクリロニトリル）；ポリブタジエン上のスチレン、アクリロニトリル及びメチルメタクリレート；ポリブタジエン上のスチレン及び無水マレイン酸；ポリブタジエン上のスチレン、アクリロニトリル及び無水マレイン酸又はマレイミド；ポリブタジエン上のスチレン及びマレイミド；ポリブタジエン上のスチレン及びアルキルアクリレート又はアルキルメタクリレート、エチレン−プロピレン−ジエンターポリマー上のスチレン及びアクリロニトリル、ポリアルキルアクリレート又はポリアルキルメタクリレート上のスチレン及びアクリロニトリル、アクリレート−ブタジエン共重合体上のスチレン及びアクリロニトリル、ならびに６）で列挙した共重合体とのそれらの混合物、例えばＡＢＳ、ＭＢＳ、ＡＳＡ又はＡＥＳ重合体として知られる共重合体混合物。
【００３６】
８．ポリクロロプレン、塩素化ゴム、イソブチレン−イソプレンの塩素化及び臭素化共重合体（ハロブチルゴム）、塩素化又はスルホ塩素化ポリエチレン、エチレンと塩素化エチレンの共重合体、エピクロロヒドリンホモ及び共重合体、特にハロゲン含有ビニル化合物の重合体、例えばポリ塩化ビニル、ポリ塩化ビニリデン、ポリフッ化ビニル、ポリフッ化ビニリデン；ならびに塩化ビニル−塩化ビニリデン、塩化ビニル−酢酸ビニル又は塩化ビニリデン−酢酸ビニルなどのそれらの共重合体。
【００３７】
９．ポリアクリレート及びポリメタクリレート、ポリアクリロニトリル、ポリアクリルアミド及びブチルアクリレートで衝撃変性した（ｉｍｐａｃｔ−ｍｏｄｉｆｉｅｄ）ポリメチルメタクリレートなどの、α，β不飽和酸から誘導される重合体及びそれらの誘導体。
【００３８】
１０．９）で列挙したモノマーの相互の共重合体又は他の不飽和モノマーとの共重合体、例えばアクリロニトリル−ブタジエン共重合体、アクリロニトリル−アルキルアクリレート共重合体、アクリロニトリル−アルコキシアルキルアクリレート共重合体、アクリロニトリル−ハロゲン化ビニル共重合体又はアクリロニトリル−アルキルメタクリレート−ブタジエンターポリマー。
【００３９】
１１．ポリビニルアルコール、ポリ酢酸ビニル、ポリステアリン酸ビニル、ポリ安息香酸ビニル、ポリマレイン酸ビニル、ポリビニルブチラール、ポリフタル酸アリル又はポリアリルメラミンなどの、不飽和アルコール及びアミンから誘導される重合体又はそのアシル誘導体又はアセタール；ならびに第１項で列挙したオレフィンとのそれらの共重合体。
【００４０】
１２．ポリアルキレングリコール、ポリエチレンオキシド、ポリプロピレンオキシド又はビスグリシジルエーテルとのそれらの共重合体などの、環状エーテルの単一重合体及び共重合体。
【００４１】
１３．ポリオキシメチレン及びコモノマー、例えばエチレンオキシドを含むポリオキシメチレンなどのポリアセタール；熱可塑性ポリウレタン、アクリレート又はＭＢＳで変性したポリアセタール。
【００４２】
１４．ポリフェニレンオキシド及びスルフィド、及びスチレン重合体又はポリアミドとのそれらの混合物。
【００４３】
１５．一方をヒドロキシル末端ポリエーテル、ポリエステル及びポリブタジエンとし、他方を脂肪族又は芳香族ポリイソシアネートとして誘導されるポリウレタン、ならびにそれらの前駆体。
【００４４】
１６．ポリアミド４、６、６／６、６／１０、６／９、６／１２、４／６、１２／１２、１１及び１２などの、ジアミンとジカルボン酸から及び／又はアミノカルボン酸又はその対応するラクタムから誘導されるポリアミド及びコポリアミド、ｍ−キシレン、ジアミン及びアジピン酸から出発する芳香族ポリアミド；変性剤としてエラストマーを含んで又は含まずにヘキサメチレンジアミン及びイソフタル酸及び／又はテレフタル酸から製造されるポリアミド、例えばポリ−２，４，４−トリメチルヘキサメチレンテレフタルアミド又はポリ−ｍ−フェニレンイソフタルアミド。前記ポリアミドとポリオレフィン、オレフィン共重合体、イオノマー又は化学結合又はグラフトエラストマーとのブロック共重合体；又はポリエーテル、例えばポリエチレングリコール、ポリプロピレングリコール又はポリテトラメチレングリコールとのブロック共重合体。ならびにＥＰＤＭ又はＡＢＳで変性したポリアミド又はコポリアミド；及びプロセシングの間に縮合したポリアミド（ＲＩＭポリアミド系）。
【００４５】
１７．ポリ尿素、ポリイミド、ポリアミド−イミド、ポリエーテルイミド、ポリエステルアミド、ポリヒダントイン及びポリベンズイミダゾール。
【００４６】
１８．ポリエチレンテレフタレート、ポリブチレンテレフタレート、ポリ−１，４−ジメチロールシクロヘキサンテレフタレート、ポリヒドロキシベンゾエートなどの、ジカルボン酸とジアルコールから及び／又はヒドロキシカルボン酸又は対応するラクトンから誘導されるポリエステル、ならびにヒドロキシル末端ポリエーテルから誘導されるブロックポリエーテルエステル；及びポリカーボネート又はＭＢＳで変性したポリエステル。
【００４７】
１９．ポリカーボネート及びポリエステルカーボネート。
【００４８】
２０．ポリスルホン、ポリエーテルスルホン及びポリエーテルケトン。
【００４９】
２１．フェノール／ホルムアルデヒド樹脂、尿素／ホルムアルデヒド樹脂及びメラミン／ホルムアルデヒド樹脂などの、一方をアルデヒドとし、フェノール、尿素又はメラミンを他方として誘導される架橋重合体。
【００５０】
２２．乾性及び不乾性アルキド樹脂。
【００５１】
２３．飽和及び不飽和ジカルボン酸と多価アルコールのコポリエステル及び架橋剤としてのビニル化合物から誘導される不飽和ポリエステル樹脂、及び低引火性のそれらのハロゲン含有変性物。
【００５２】
２４．置換アクリレートから、例えばエポキシアクリレート、ウレタンアクリレート又はポリエステルアクリレートから誘導される架橋可能なアクリル樹脂。
【００５３】
２５．メラミン樹脂、尿素樹脂、イソシアネート、イソシアヌレート、ポリイソシアネート又はエポキシ樹脂と架橋したアルキド樹脂、ポリエステル樹脂及びアクリル樹脂。
【００５４】
２６．脂肪族、環状脂肪族、ヘテロ環式又は芳香族グリシジル化合物から誘導される架橋エポキシ樹脂、例えば、促進剤を伴って又は促進剤なしで、例えば無水物又はアミンなどの慣用硬化剤によって架橋する、ビスフェノールＡジグリシジルエーテル、ビスフェノールＦジグリシジルエーテルの生成物。
【００５５】
２７．セルロース、天然ゴム、ゼラチンなどの天然重合体及び重合体と同様に化学修飾したそれらの誘導体、例えば酢酸セルロース、プロピオン酸セルロース及び酪酸セルロース、又はメチルセルロースなどのセルロースエーテル；ならびにロジン及び誘導体。
【００５６】
２８．上記重合体の混合物（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＭＢＳ、ＰＰＯ／ＨＩＰＳ、ＰＰＯ／ＰＡ６．６及び共重合体、ＰＡ／ＨＤＰＥ、ＰＡ／ＰＰ、ＰＡ／ＰＰＯ、ＰＢＴ／ＡＢＳ又はＰＢＴ／ＰＥＴ／ＰＣ。
【００５７】
２９．純粋な単量体化合物を構成する天然及び合成有機物質又はそれらの混合物、例えば鉱物油、動物性又は植物性脂肪、油及びろう、又は合成エステル（例えばフタル酸エステル、アジピン酸エステル、リン酸エステル又はトリメリト酸エステル）に基づく油、ろう及び脂肪、及び、例えば紡績仕上げ剤として使用されるような、所望重量比での合成エステルと鉱物油の混合物、及びそれらの水性乳剤。
【００５８】
３０．天然ゴムラテックス又はカルボキシル化スチレン−ブタジエン共重合体のラテックスなどの、天然又は合成ゴムの水性乳剤。
【００５９】
本発明の安定剤組成物又は安定化する熱可塑性重合体は、所望する場合は、さらなる添加物、例えば抗酸化剤、光安定剤、金属不活性化剤、帯電防止剤、難燃性付与剤、潤滑剤、核形成剤、酸捕捉剤（塩基性共安定剤）、顔料及び充填剤も含みうる。組み合わせて付加的に使用できる適切な添加物の例は、下記に示す化合物である：
【００６０】
１．抗酸化剤
１．１  アルキル化モノフェノール、例えば２，６−ジ−ｔｅｒｔ−ブチル−４−メチルフェノール、２−ブチル−４，６−ジメチルフェノール、２，６−ジ−ｔｅｒｔ−ブチル−４−エチルフェノール、２，６−ジ−ｔｅｒｔ−ブチル−４−ｎ−ブチルフェノール、２，６−ジ−ｔｅｒｔ−ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−ｔｅｒｔ−ブチル−４−メトキシメチルフェノール、２，６−ジ−ノニル−４−メチルフェノールなどの線状又は側鎖分子ノニルフェノール、２，４−ジメチル−６−（１−メチルウンデク−１’−イル）−フェノール、２，４−ジメチル−６−（１’−メチルヘプタデク−１’−イル）−フェノール、２，４−ジメチル−６−（１’−メチルトリデク−１’−イル）−フェノール及びそれらの混合物。
【００６１】
１．２  アルキルチオメチルフェノール、例えば２，４−ジオクチルチオメチル−６−ｔｅｒｔ−ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００６２】
１．３  ヒドロキノン及びアルキル化ヒドロキノン、例えば２，６−ジ−ｔｅｒｔ−ブチル−４−メトキシフェノール、２，５−ジ−ｔｅｒｔ−ブチルヒドロキノン、２，５−ジ−ｔｅｒｔ−アミルヒドロキノン、２，６−ジフェニル−４−オクタデシルオキシフェノール、２，６−ジ−ｔｅｒｔ−ブチルヒドロキノン、２，５−ジ−ｔｅｒｔ−ブチル−４−ヒドロキシアニソール、３，５−ジ−ｔｅｒｔ−ブチル−４−ヒドロキシアニソール、３，５−ジ−ｔｅｒｔ−ブチル−４−ヒドロキシフェニルステアレート、ビス（３，５−ジ−ｔｅｒｔ−ブチル−４−ヒドロキシフェニル）アジペート。
【００６３】
１．４  ヒドロキシル化チオジフェニルエーテル、例えば２，２’−チオビス（６−ｔｅｒｔ−ブチル−４−メチルフェノール）、２，２’−チオビス（４−オクチルフェノール）、４，４’−チオビス（６−ｔｅｒｔ−ブチル−３−メチルフェノール）、４，４’−チオビス（６−ｔｅｒｔ−ブチル−２−メチルフェノール）、４，４’−チオビス（３，６−ジ−ｓｅｃ−アミルフェノール）、４，４’−ビス−（２，６−ジメチル−４−ヒドロキシフェニル）ジスルフィド。
【００６４】
１．５  アルキリデンビスフェノール、例えば２，２’−メチレンビス（６−ｔｅｒｔ−ブチル−４−メチルフェノール）、２，２’−メチレンビス（６−ｔｅｒｔ−ブチル−４−エチルフェノール）、２，２’−メチレンビス［４−メチル−６−（α−メチルシクロヘキシル）フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−ｔｅｒｔ−ブチルフェノール）、２，２’−エチリデンビス（４，６−ジ−ｔｅｒｔ−ブチルフェノール）、２，２’−エチリデンビス（６−ｔｅｒｔ−ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−ｔｅｒｔ−ブチルフェノール）、４，４’−メチレンビス（６−ｔｅｒｔ−ブチル−２−メチルフェノール）、１，１−ビス（５−ｔｅｒｔ−ブチル−４−ヒドロキシ−２−メチルフェニル）ブタン、２，６−ビス（３−ｔｅｒｔ−ブチル−５−メチル−２−ヒドロキシベンジル）−４−メチルフェノール、１，１，３−トリス（５−ｔｅｒｔ−ブチル−４−ヒドロキシ−２−メチルフェニル）ブタン、１，１−ビス（５−ｔｅｒｔ−ブチル−４−ヒドロキシ−２−メチルフェニル）−３−ｎ−ドデシルメルカプトブタン、ビス（３−ｔｅｒｔ−ブチル−４−ヒドロキシ−５−メチルフェニル）−ジシクロペンタジエン、ビス［２−（３’−ｔｅｒｔ−ブチル−２’−ヒドロキシ−５’−メチルベンジル）−６−ｔｅｒｔ−ブチル−４−メチルフェニル］テレフタレート、１，１−ビス（３，５−ジメチル−２−ヒドロキシフェニル）ブタン、２，２−ビス（３，５−ジ−ｔｅｒｔ−ブチル−４−ヒドロキシフェニル）プロパン、２，２−ビス（５−ｔｅｒｔ−ブチル−４−ヒドロキシ−２−メチルフェニル）−４−ｎ−ドデシルメルカプトブタン、１，１，５，５−テトラ−（５−ｔｅｒｔ−ブチル−４−ヒドロキシ−２−メチルフェニル）ペンタン、エチレングリコールビス［３，３−ビス（３’−ｔｅｒｔ−ブチル−４’−ヒドロキシフェニル）ブチレート］。
【００６５】
１．６  Ｏ−、Ｎ−及びＳ−ベンジル化合物、例えば３，５，３’，５’−テトラ−ｔｅｒｔ−ブチル−４，４’−ジヒドロキシジベンジルエーテル、オクタデシル４−ヒドロキシ−３，５−ジメチルベンジルメルカプトアセテート、トリス（３，５−ｔｅｒｔ−ブチル−４−ヒドロキシベンジル）アミン、ビス（４−ｔｅｒｔ−ブチル−３−ヒドロキシ−２，６−ジメチルベンジル）ジチオテレフタレート、ビス（３，５−ジ−ｔｅｒｔ−ブチル−４−ヒドロキシベンジル）スルフィド、イソオクチル３，５−ジ−ｔｅｒｔ−ブチル−４−ヒドロキシベンジルメルカプトアセテート、トリデシル４−ヒドロキシ−３，５−ジ−ｔｅｒｔ−ブチルベンジルメルカプトアセテート。
【００６６】
１．７  ヒドロキシベンジル化マロネート、例えばジオクタデシル２，２−ビス（３，５−ジ−ｔｅｒｔ−ブチル−２−ヒドロキシベンジル）マロネート、ジオクタデシル２−（３−ｔｅｒｔ−ブチル−４−ヒドロキシ−５−メチルベンジル）−マロネート、ジドデシル−メルカプトエチル−２，２−ビス（３，５−ジ−ｔｅｒｔ−ブチル−４−ヒドロキシベンジル）−マロネート、ジ−［４−（１，１，３，３−テトラメチルブチル）フェニル］２，２−ビス（３，５−ジ−ｔｅｒｔ−ブチル−４−ヒドロキシベンジル）マロネート。
【００６７】
１．８  芳香族ヒドロキシベンジル化合物、例えば１，３，５−トリス（３，５−ジ−ｔｅｒｔ−ブチル−４−ヒドロキシベンジル）−２，４，６−トリメチルベンゼン、１，４−ビス（３，５−ジ−ｔｅｒｔ−ブチル−４−ヒドロキシベンジル）−２，３，５，６−テトラメチルベンゼン、２，４，６−トリス（３，５−ジ−ｔｅｒｔ−ブチル−４−ヒドロキシベンジル）フェノール。
【００６８】
１．９  トリアジン化合物、例えば２，４−ビスオクチルメルカプト−６−（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシアニリノ）−１，３，５−トリアジン、２−オクチルメルカプト−４，６−ビス（３，５−ジ−ｔｅｒｔ−ブチル−４−ヒドロキシフェノキシ）−１，３，５−トリアジン、２，４，６−トリス（３，５−ジ−ｔｅｒｔ−ブチル−４−ヒドロキシフェノキシ）−１，２，３−トリアジン、１，３，５−トリス（３，５−ジ−ｔｅｒｔ−ブチル−４−ヒドロキシベンジル）イソシアヌレート、１，３，５−トリス（４−ｔｅｒｔ−ブチル−３−ヒドロキシ−２，６−ジメチルベンジル）イソシアヌレート、２，４，６−トリス（３，５−ジ−ｔｅｒｔ−ブチル−４−ヒドロキシフェニルエチル）−１，３，５−トリアジン、１，３，５−トリス（３，５−ジ−ｔｅｒｔ−ブチル−４−ヒドロキシフェニルプロピニル）ヘキサヒドロ−１，３，５−トリアジン、１，３，５−トリス（３，５−ジシクロヘキシル−４−ヒドロキシベンジル）イソシアヌレート。
【００６９】
１．１０  ベンジルホスホネート、例えばジメチル−２，５−ジ−ｔｅｒｔ−ブチル−４−ヒドロキシベンジルホスホネート、ジエチル−３，５−ジ−ｔｅｒｔ−ブチル−４−ヒドロキシベンジルホスホネート、ジオクタデシル−３，５−ジ−ｔｅｒｔ−ブチル−４−ヒドロキシベンジル−ホスホネート、ジオクタデシル−５−ｔｅｒｔ−ブチル−４−ヒドロキシ−３−メチルベンジルホスホネート、３，５−ジ−ｔｅｒｔ−ブチル−４−ヒドロキシベンジルホスホン酸のモノエチルエステルのカルシウム塩。
【００７０】
１．１１  アシルアミノフェノール、例えば４−ヒドロキシラウラニリド、４−ヒドロキシステアラニリド、オクチルＮ−（３，５−ジ−ｔｅｒｔ−ブチル−４−ヒドロキシフェニル）カルバメート。
【００７１】
１．１２  β−（３，５−ジ−ｔｅｒｔ−ブチル−４−ヒドロキシフェニル）プロピオン酸と一価又は多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チア−ウンデカノール、３−チア−ペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７２】
１．１３  β−（５−ｔｅｒｔ−ブチル−４−ヒドロキシ−３−メチルフェニル）プロピオン酸と一価又は多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チア−ウンデカノール、３−チア−ペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７３】
１．１４  β−（３，５−ジシクロヘキシル−４−ヒドロキシフェニル）プロピオン酸と一価又は多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チア−ウンデカノール、３−チア−ペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７４】
１．１５  ３，５−ジ−ｔｅｒｔ−ブチル−４−ヒドロキシフェニル酢酸と一価又は多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チア−ウンデカノール、３−チア−ペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７５】
１．１６  ３，３−ビス（３’−ｔｅｒｔ−ブチル−４’−ヒドロキシフェニル）酪酸と一価又は多価アルコール、例えばメタノール、エタノール、ｎ−オクタノール、イソオクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チア−ウンデカノール、３−チア−ペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００７６】
１．１７  β−（３，５−ジ−ｔｅｒｔ−ブチル−４−ヒドロキシフェニル）プロピオン酸のアミド、例えばＮ，Ｎ’−ビス（３，５−ジ−ｔｅｒｔ−ブチル−４−ヒドロキシフェニルプロピオニル）ヘキサメチレンジアミン、Ｎ，Ｎ’−ビス（３，５−ジ−ｔｅｒｔ−ブチル−４−ヒドロキシフェニルプロピオニル）トリメチレンジアミン、Ｎ，Ｎ’−ビス（３，５−ジ−ｔｅｒｔ−ブチル−４−ヒドロキシフェニルプロピオニル）ヒドラジン。
【００７７】
１．１８  α−トコフェロール、β−トコフェロール、γ−トコフェロール、δ−トコフェロール及びそれらの混合物などのトコフェロール（ビタミンＥ）。
【００７８】
１．１９  アスコルビン酸（ビタミンＣ）。
【００７９】
１．２０  アミン抗酸化剤、例えばＮ，Ｎ’−ジイソプロピル−ｐ−フェニレンジアミン、Ｎ，Ｎ’−ジ−ｓｅｃ−ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ジ（ナフチル−２）−ｐ−フェニレンジアミン、Ｎ−イソプロピル−Ｎ’−フェニル−ｐ−フェニレンジアミン、Ｎ−（１，３−ジメチルブチル）−Ｎ’−ジフェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（トルエンスルホンアミド）ジフェニルアミン、Ｎ，Ｎ’−ジメチル−Ｎ，Ｎ’−ジ−ｓｅｃ−ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−ｔｅｒｔ−オクチルフェニル）−１−ナフチルアミン、Ｎ−フェニル−２−ナフチルアミン、オクチル化ジフェニルアミン、例えばｐ，ｐ’−ジ−ｔｅｒｔ−オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ジ（４−メトキシフェニル）アミン、２，６−ジ−ｔｅｒｔ−ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ジ−［（２−メチルフェニル）アミノ］エタン、１，２−ジ−（フェニルアミノ）プロパン、（ｏ−トリル）ビグアニド、ジ［４−（１’，３’−ジメチルブチル）−フェニル］アミン、ｔｅｒｔ−オクチル化Ｎ−フェニル−１−ナフチルアミン、モノ−及びジアルキル化ｔｅｒｔ−ブチル／ｔｅｒｔ−オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化ｔｅｒｔ−ブチルジフェニルアミンの混合物、２，３−ジヒドロ−３，３−ジメチル−４Ｈ−１，４−ベンゾチアジン、フェノチアジン、モノ−及びジアルキル化ｔｅｒｔ−ブチル／ｔｅｒｔ−オクチルフェノチアジンの混合物、モノ−及びジアルキル化ｔｅｒｔ−オクチルフェノチアジンの混合物、Ｎ−アリルフェノチアジン、Ｎ，Ｎ，Ｎ’，Ｎ’−テトラフェニル−１，４’−ジアミノ−ブタ−２−エン、Ｎ，Ｎ−ビス（２，２，６，６−テトラメチルピペリジン−４−イル）ヘキサメチレンジアミン、ビス−（２，２，６，６−テトラメチルピペリジン−４−イル）セバケート、２，２，６，６−テトラメチルピペリジン−４−オン、２，２，６，６−テトラメチルピペリジン−４−オール。
【００８０】
２．紫外線吸収剤及び光安定剤
２．１  ２−（２’−ヒドロキシフェニル）ベンゾトリアゾール、例えば２−（２’−ヒドロキシ−５’−メチルフェニル）ベンゾトリアゾール、２−（３’，５’−ジ−ｔｅｒｔ−ブチル−２’−ヒドロキシフェニル）ベンゾトリアゾール、２−（５’−ｔｅｒｔ−ブチル−２’−ヒドロキシフェニル）ベンゾトリアゾール、２−［２’−ヒドロキシ−５’−（１，１，３，３−テトラメチルブチル）−フェニル］ベンゾトリアゾール、２−（３’，５’−ジ−ｔｅｒｔ−ブチル−２’−ヒドロキシフェニル）−５−クロロベンゾトリアゾール、２−（３’−ｔｅｒｔ−ブチル−２’−ヒドロキシ−５’−メチルフェニル）−５−クロロベンゾトリアゾール、２−（３’−ｓｅｃ−ブチル−５’−ｔｅｒｔ−ブチル−２’−ヒドロキシフェニル）ベンゾトリアゾール、２−（２’−ヒドロキシ−４’−オクトキシフェニル）ベンゾトリアゾール、２−（３’，５’−ジ−ｔｅｒｔ−アミル−２’−ヒドロキシフェニル）ベンゾトリアゾール、２−（３’，５’−ビス−（α，α−ジメチルベンジル）−２’−ヒドロキシフェニル）ベンゾトリアゾール、２−（３’−ｔｅｒｔ−ブチル−２’−ヒドロキシ−５’−（２−オクチルオキシカルボニルエチル）フェニル）−５−クロロベンゾトリアゾール、２−（３’−ｔｅｒｔ−ブチル−５’−［２−（２−エチルヘキシルオキシ）カルボニルエチル］−２’−ヒドロキシフェニル）−５−クロロベンゾトリアゾール、２−（３’−ｔｅｒｔ−ブチル−２’−ヒドロキシ−５’−（２−メトキシカルボニルエチル）フェニル）−５−クロロベンゾトリアゾール、２−（３’−ｔｅｒｔ−ブチル−２’−ヒドロキシ−５’−（２−メトキシカルボニルエチル）フェニル）ベンゾトリアゾール、２−（３’−ｔｅｒｔ−ブチル−２’−ヒドロキシ−５’−（２−オクチルオキシカルボニルエチル）フェニル）ベンゾトリアゾール、２−（３’−ｔｅｒｔ−ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、及び２−（３’−ｔｅｒｔ−ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾール−２−イルフェノール］；２−［３’−ｔｅｒｔ−ブチル−５’−（２−メトキシカルボニルエチル）−２’−ヒドロキシフェニル）ベンゾトリアゾールとポリエチレングリコール３００のエステル交換反応産物；Ｒ＝３’−ｔｅｒｔ−ブチル−４’−ヒドロキシ−５’−２Ｈ−ベンゾトリアゾール−２−イル−フェニルである、［Ｒ−ＣＨ２ＣＨ２−ＣＯＯ−（ＣＨ２）３］２。
【００８１】
２．２  ２−ヒドロキシベンゾフェノン、例えば４−ヒドロキシ、４−メトキシ、４−オクトキシ、４−デシルオキシ、４−ドデシルオキシ、４−ベンジルオキシ、４，２’４’−トリヒドロキシ及び２’−ヒドロキシ−４，４’−ジメトキシ誘導体。
【００８２】
２．３  置換又は非置換安息香酸のエステル、例えば４−ｔｅｒｔ−ブチル−フェニルサリシレート、フェニルサリシレート、オクチルフェニルサリシレート、ジベンゾイルレゾルシノール、ビス（４−ｔｅｒｔ−ブチルベンゾイル）レゾルシノール、ベンゾイルレゾルシノール、２，４−ジ−ｔｅｒｔ−ブチルフェニル３，５−ジ−ｔｅｒｔ−ブチル−４−ヒドロキシベンゾエート、ヘキサデシル３，５−ジ−ｔｅｒｔ−ブチル−４−ヒドロキシベンゾエート、オクタデシル３，５−ジ−ｔｅｒｔ−ブチル−４−ヒドロキシベンゾエート、２−メチル−４，６−ジ−ｔｅｒｔ−ブチルフェニル３，５−ジ−ｔｅｒｔ−ブチル−４−ヒドロキシベンゾエート。
【００８３】
２．４  アクリレート、例えばエチルα−シアノ−β，β−ジフェニルアクリレート又はイソオクチルα−シアノ−β，β−ジフェニルアクリレート、メチルα−カルボメトキシシンナメート、メチルα−シアノ−β−メチル−ｐ−メトキシシンナメート又はブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【００８４】
２．５  ニッケル化合物、例えばｎ−ブチルアミン、トリエタノールアミン又はＮ−シクロヘキシルジエタノールアミンなどの付加的な配位子を有する又は有さない、１：１又は１：２錯体などの、２，２’−チオ−ビス−［４−（１，１，３，３−テトラメチルブチル）フェノール］のニッケル錯体、ニッケルジブチルジチオカルバメート、メチル又はエチルエステルなどのモノアルキルエステルのニッケル塩、４−ヒドロキシ−３，５−ジ−ｔｅｒｔ−ブチルベンジルホスホン酸のニッケル塩、ケトキシム、例えば２−ヒドロキシ−４−メチルフェニルウンデシルケトキシムのニッケル錯体、付加的配位子を有する又は有さない１−フェニル−４−ラウロイル−５−ヒドロキシピラゾールのニッケル錯体。
【００８５】
２．６  立体障害型アミン、例えばビス（２，２，６，６−テトラメチルピペリジン−４−イル）セバケート、ビス（２，２，６，６−テトラメチルピペリジン−４−イル）グルタレート、ビス（２，２，６，６−テトラメチルピペリジン−４−イル）スクシネート、ビス（１，２，２，６，６−ペンタメチルピペリジン−４−イル）セバケート、ビス（１，２，２，６，６−ペンタメチルピペリジン−４−イル）グルタレート、２，２，６，６−テトラメチルピペリジル−ベヘネート、１，２，２，６，６−ペンタメチルピペリジル−ベヘネート、１−ヒドロキシエチル−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−ｔｅｒｔ−オクチルアミノ−２，６−ジクロロ−１，３，５−ｓ−トリアジンの縮合物、トリス（２，２，６，６−テトラメチル−４−ピペリジル）ニトリロ−トリアセテート、テトラキス（２，２，６，６−テトラメチル−４−ピペリジル）１，２，３，４−ブタンテトラオエート、１，１’−（１，２−エタンジイル）−ビス−（３，３，５，５−テトラメチルピペラジノン）、４−ベンゾイル−２，２，６，６−テトラメチルピペリジン、４−ステアリルオキシ−２，２，６，６−テトラメチルピペリジン、４−ステアロイルオキシ−２，２，６，６−テトラメチルピペリジン、４−ステアリルオキシ−１，２，２，６，６−ペンタメチルピペリジン、４−ステアロイルオキシ−１，２，２，６，６−ペンタメチルピペリジン、ビス（１，２，２，６，６−ペンタメチルピペリジル）−２−ｎ−ブチル−２−（２−ヒドロキシ−３，５−ジ−ｔｅｒｔ−ブチルベンジル）マロネート、ビス（１，２，２，６，６−ペンタメチルピペリジル）−２−ｎ−ブチル−２−（４−ヒドロキシ−３，５−ジ−ｔｅｒｔ−ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）ヘキサメチレンジアミンと４−モルホリノ−２，６−ジクロロ−１，３，５−トリアジンの縮合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、２−クロロ−４，６−ジ−（４−ｎ−ブチルアミノ−２，２，６，６−テトラメチルピペリジル）−１，３，５−トリアジンと１，２−ビス−（３−アミノプロピルアミノ）エタンの縮合物、２−クロロ−４，６−ジ−（４−メトキシプロピルアミノ−２，２，６，６−テトラメチルピペリジル）−１，３，５−トリアジンと１，２−ビス−（３−アミノプロピルアミノ）エタンの縮合物、２−クロロ−４，６−ジ−（４−メトキシプロピルアミノ−１，２，２，６，６−ペンタメチルピペリジル）−１，３，５−トリアジンと１，２−ビス−（３−アミノプロピルアミノ）エタンの縮合物���２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、２−クロロ−４，６−ジ−（４−ｎ−ブチルアミノ−２，２，６，６−テトラメチルピペリジル）−１，３，５−トリアジンと、エチレンジアミン、ジエチレントリアミン、トリエチレンテトラアミン、ヘキサメチレンジアミン、１，２−ビス（３−アミノプロピルアミノ）エタンなどの単官能性又は多官能性アミンとの反応産物であって、アミン上の活性水素原子が１から全ての間で置換されている反応産物、２−クロロ−４，６−ジ−（４−ｎ−ブチルアミノ−１，２，２，６，６−ペンタメチルピペリジル）−１，３，５−トリアジンと、エチレンジアミン、ジエチレントリアミン、トリエチレンテトラアミン、ヘキサメチレンジアミン、１，２−ビス（３−アミノプロピルアミノ）エタンなどの単官能性又は多官能性アミンとの反応産物であって、アミン上の活性水素原子が１から全ての間で置換されている反応産物、２−クロロ−４，６−ジ−（４−ｎ−ブチルアミノ−２，２，６，６−テトラメチルピペリジル）−１，３，５−トリアジン及び４−ｔｅｒｔ−オクチルアミノ−２，６−ジクロロ−１，３，５−ｓ−トリアジンと、エチレンジアミン、ジエチレントリアミン、トリエチレンテトラアミン、ヘキサメチレンジアミン、１，２−ビス（３−アミノプロピルアミノ）エタンなどの単官能性又は多官能性アミンとの反応産物であって、アミン上の活性水素原子が１から全ての間で置換されている反応産物、２−クロロ−４，６−ジ−（４−ｎ−ブチルアミノ−１，２，２，６，６−ペンタメチルピペリジル）−１，３，５−トリアジン及び４−ｔｅｒｔ−オクチルアミノ−２，６−ジクロロ−１，３，５−ｓ−トリアジンと、エチレンジアミン、ジエチレントリアミン、トリエチレンテトラアミン、ヘキサメチレンジアミン、１，２−ビス（３−アミノプロピルアミノ）エタンなどの単官能性又は多官能性アミンとの反応産物であって、アミン上の活性水素原子が１から全ての間で置換されている反応産物、２−クロロ−４，６−ジ−（４−ｎ−ブチルアミノ−２，２，６，６−テトラメチルピペリジル）−１，３，５−トリアジン及び４−（４−ｎ−ブチルアミノ−２，２，６，６−テトラメチルピペリジル）−２，６−ジクロロ−１，３，５−ｓ−トリアジンと、エチレンジアミン、ジエチレントリアミン、トリエチレンテトラアミン、ヘキサメチレンジアミン、１，２−ビス（３−アミノプロピルアミノ）エタンなどの単官能性又は多官能性アミンとの反応産物であって、アミン上の活性水素原子が１から全ての間で置換されている反応産物、２−クロロ−４，６−ジ−（４−ｎ−ブチルアミノ−１，２，２，６，６−ペンタメチルピペリジル）−１，３，５−トリアジン及び４−（４−ｎ−ブチルアミノ−２，２，６，６−テトラメチルピペリジル）−２，６−ジクロロ−１，３，５−ｓ−トリアジンと、エチレンジアミン、ジエチレントリアミン、トリエチレンテトラアミン、ヘキサメチレンジアミン、１，２−ビス（３−アミノプロピルアミノ）エタンなどの単官能性又は多官能性アミンとの反応産物で���って、アミン上の活性水素原子が１から全ての間で置換されている反応産物、１，２−ビス（３−アミノプロピルアミノ）エタン及び２，４，６−トリクロロ−１，３，５−トリアジン及び４−ブチルアミノ−２，２，６，６−テトラメチルピペリジンの縮合物、Ｎ−（２，２，６，６−テトラメチル−４−ピペリジル）−ｎ−ドデシルスクシニミド、Ｎ−（１，２，２，６，６−ペンタメチル−４−ピペリジル）−ｎ−ドデシルスクシニミド、８−アセチル−３−ドデシル−７，７，９，９−テトラメチル−１，３，８−トリアザスピロ［４．５］デカン−２，４−ジオン、オリゴマー化２，２，４，４−テトラメチル−２０−（オキシラニルメチル）−７−オキサ−３，２０−ジアザジスピロ［５．１．１１．２］ヘンエイコサン−２１−オン、オリゴマー化１，２，２，４，４−ペンタメチル−２０−（オキシラニルメチル）−７−オキサ−３，２０−ジアザジスピロ［５．１．１１．２］ヘンエイコサン−２１−オン、オリゴマー化１−アセチル−２，２，４，４−テトラメチル−２０−（オキシラニルメチル）−７−オキサ−３，２０−ジアザジスピロ［５．１．１１．２］ヘンエイコサン−２１−オン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、２，２，４，４−テトラメチル−７−オキサ−３，２０−ジアザジスピロ［５．１．１１．２］ヘンエイコサン−２１−オン、２，２，４，４−テトラメチル−７−オキサ−２１−オキソ−３，２０−ジアザジスピロ［５．１．１１．２］ヘンエイコサン−３−プロパン酸ドデシルエステル、２，２，４，４−テトラメチル−７−オキサ−２１−オキソ−３，２０−ジアザジスピロ［５．１．１１．２］ヘンエイコサン−３−プロパン酸テトラデシルエステル、２，２，３，４，４−ペンタメチル−７−オキサ−３，２０−ジアザジスピロ［５．１．１１．２］ヘンエイコサン−２１−オン、２，２，３，４，４−ペンタメチル−７−オキサ−２１−オキソ−３，２０−ジアザジスピロ［５．１．１１．２］ヘンエイコサン−３−プロパン酸ドデシルエステル、２，２，３，４，４−ペンタメチル−７−オキサ−２１−オキソ−３，２０−ジアザジスピロ［５．１．１１．２］ヘンエイコサン−３−プロパン酸テトラデシルエステル、３−アセチル−２，２，４，４−テトラメチル−７−オキサ−３，２０−ジアザジスピロ［５．１．１１．２］ヘンエイコサン−２１−オン、３−アセチル−２，２，４，４−テトラメチル−７−オキサ−２１−オキソ−３，２０−ジアザジスピロ［５．１．１１．２］ヘンエイコサン−３−プロパン酸ドデシルエステル、３−アセチル−２，２，４，４−テトラメチル−７−オキサ−２１−オキソ−３，２０−ジアザジスピロ［５．１．１１．２］ヘンエイコサン−３−プロパン酸テトラデシルエステル、１，１’，３，３’，５，５’−ヘキサヒドロ−２，２’，４，４’，６，６’−ヘキサアザ−２，２’，６，６’−ビスメタノ−７，８−ジオキソ−４，４’−ビス（１，２，２，６，６−ペンタメチル−４−ピペリジル）ビフェニル、ポリ−Ｎ，Ｎ’−ビス−���２，２，６，６−テトラメチル−４−ピペリジル）−１，８−ジアザデシレン、２，２，６，６−テトラメチル−４−アリルオキシピペリジンとポリメチルヒドリドシロキサン（分子量４０００まで）の付加物、１，２，２，６，６−ペンタメチル−４−アリルオキシピペリジンとポリメチルヒドリドシロキサン（分子量４０００まで）の付加物、Ｎ，Ｎ’−ジホルミル−Ｎ，Ｎ’−ビス（２，２，６，６−テトラメチル−４−ピペリジニル）−ヘキサメチレンジアミン、Ｎ，Ｎ’−ジホルミル−Ｎ，Ｎ’−ビス（１，２，２，６，６−ペンタメチル−４−ピペリジニル）ヘキサメチレンジアミン、５，１１−ビス（２，２，６，６−テトラメチル−４−ピペリジニル）−３，５，７，９，１１，１３−ヘキサアザテトラシクロ［７．４．０．０２，７．１３，１３］テトラデカン−８，１４−ジオン、５，１１−ビス（１，２，２，６，６−ペンタメチル−４−ピペリジニル）−３，５，７，９，１１，１３−ヘキサアザテトラシクロ［７．４．０．０２，７．１３，１３］テトラデカン−８，１４−ジオン、［（４−メトキシフェニル）メチレン］−プロパンジオン酸ビス（２，２，６，６−テトラメチル−４−ピペリジニル）エステル、［（４−メトキシフェニル）メチレン］−プロパンジオン酸ビス（１，２，２，６，６−ペンタメチル−４−ピペリジニル）エステル、２，４，６−トリス（Ｎ−シクロヘキシル−Ｎ−［２−（３，３，４，５，５−ペンタメチルピペラジノン−１−イル）エチル］アミノ）−１，３，５−トリアジン、メチルスチレンを有するスチレンと、４−アミノ−２，２，６，６−テトラメチルピペリジン及びオクタデシルアミンと反応させた無水マレイン酸の共重合体、α−メチルスチレンを有するスチレンと、４−アミノ−１，２，２，６，６−ペンタメチルピペリジン及びオクタデシルアミンと反応させた無水マレイン酸の共重合体、ジオール成分として２，２’−［（２，２，６，６−テトラメチル−４−ピペリジニル）イミノ］ビス［エタノール］を有するポリカーボネート、ジオール成分として２，２’−［（１，２，２，６，６−ペンタメチル−４−ピペリジニル）イミノ］ビス［エタノール］を含むポリカーボネート、無水マレイン酸と、４−アミノ−２，２，６，６−テトラメチルピペリジンと反応させたＣ３０までのα−オレフィンの共重合体、無水マレイン酸
と、１−アセチル−４−アミノ−２，２，６，６−テトラメチルピペリジンと反応させたＣ３０までのα−オレフィンの共重合体、無水マレイン酸と、４−アミノ−１，２，２，６，６−ペンタメチルピペリジンと反応させたＣ３０までのα−オレフィンの共重合体、及びピペリジン上に遊離ＮＨ基を有する上記化合物のＮ−アルキル−及びＮ−アリール−オキシ誘導体、特にＣ１−Ｃ１８までのα−メチルベンジルオキシ及びアルキルオキシ。
【００８６】
２．７  オキサミド、例えば４，４’−ジオクチルオキシオキサニリド、２，２’−ジエトキシアニリド、２，２’−ジオクチルオキシ−５，５’−ジ−ｔｅｒｔ−ブチルオキサニリド、２，２’−ジドデシルオキシ−５，５’−ジ−ｔｅｒｔ−ブチルオキサニリド、２−エトキシ−２’−エチルオキサニリド、Ｎ，Ｎ’−ビス（３−ジメチルアミノプロピル）−オキサミド、２−エトキシ−５−ｔｅｒｔ−ブチル−２’−エチルオキサニリド及び２−エトキシ−２’−エチル−５，４’−ジ−ｔｅｒｔ−ブチルオキサニリドとのその混合物、ｏ−及びｐ−メトキシ二置換オキサニリドとｏ−及びｐ−エトキシ二置換オキサニリドの混合物。
【００８７】
２．８  ２−（２−ヒドロキシフェニル）−１，３，５−トリアジン、例えば２，４，６−トリス（２−ヒドロキシ−４−オクチルオキシフェニル）−１，３，５−トリアジン、２−（２−ヒドロキシ−４−オクチルオキシフェニル）−４’，６−ビス（２’，４−ジメチルフェニル）−１，３，５−トリアジン、２−（２，４−ジヒドロキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−［２−ヒドロキシ−４−（２−ヒドロキシ−３−ブチルオキシプロピルオキシ）フェニル］−４，６−ビス（２，４−ジメチルフェニル）−１，３，５−トリアジン、２−［２−ヒドロキシ−４−（２−ヒドロキシ−３−オクチルオキシプロピルオキシ）フェニル］−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［４−ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン。
【００８８】
３．金属誘導体、例えばＮ，Ｎ’−ジフェニルオキサミド、Ｎ−サリシラル−Ｎ’−サリシロイルヒドラジン、Ｎ，Ｎ’−ビス（サリシロイル）ヒドラジン、Ｎ，Ｎ’−ビス（３，５−ジ−ｔｅｒｔ−ブチル−４−ヒドロキシフェニルプロピオニル）ヒドラジン、３−サリシロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリシロイル）オキサリルジヒドラジド、Ｎ，Ｎ’−ビス（サリシロイル）チオプロピオニルジヒドラジド。
【００８９】
４．ホスファイト及びホスホナイト、例えばトリフェニルホスファイト、ジフェニルアルキルホスファイト、フェニルジアルキルホスファイト、トリス（ノニルフェニル）ホスファイト、トリラウリルホスファイト、トリオクタデシルホスファイト、ジステアリルペンタエリトリトールジホスファイト、トリス（２，４−ジ−ｔｅｒｔ−ブチルフェニル）ホスファイト、ジイソデシルペンタエリトリトールジホスファイト、ビス（２，４−ジ−ｔｅｒｔ−ブチルフェニル）ペンタエリトリトールジホスファイト、ビス（２，６−ジ−ｔｅｒｔ−ブチル−４−メチルフェニル）ペンタエリトリトールジホスファイト、ビスイソデシルオキシペンタエリトリトールジホスファイト、ビス（２，４−ジ−ｔｅｒｔ−ブチル−６−メチルフェニル）ペンタエリトリトールジホスファイト、ビス（２，４，６−トリ−ｔｅｒｔ−ブチルフェニル）ペンタエリトリトールジホスファイト、トリステアリルソルビトールトリホスファイト、テトラキス（２，４−ジ−ｔｅｒｔ−ブチルフェニル）４，４’−ビフェニレンジホスホナイト、６−イソオクチルオキシ−２，４，８，１０−テトラ−ｔｅｒｔ−ブチル−１２Ｈ−ジベンゾ［ｄ，ｇ］−１，３，２−ジオキサホスホシン、６−フルオロ−２，４，８，１０−テトラ−ｔｅｒｔ−ブチル−１２−メチル−ジベンゾ［ｄ，ｇ］−１，３，２−ジオキサホスホシン、ビス（２，４−ジ−ｔｅｒｔ−ブチル−６−メチルフェニル）メチルホスファイト、ビス（２，４−ジ−ｔｅｒｔ−ブチル−６−メチルフェニル）エチルホスファイト、トリス（２−ｔｅｒｔ−ブチル−４−チオ（２’−メチル−４’−ヒドロキシ−５’−ｔｅｒｔ−ブチル）フェニル−５−メチル）フェニルホスファイト、２，２’，２’’−ニトリロ［トリエチルトリス（３，３’，５，５’−テトラ−ｔｅｒｔ−ブチル−１，１’−ビフェニル−２，２’−ジイル）ホスファイト］、ビス［２−メチル−４，６−ビス（１，１−ジメチルエチル）フェノール］亜リン酸エチルエステル。
【００９０】
５．ヒドロキシルアミン、例えばＮ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化獣脂脂肪アミンから製造されるＮ，Ｎ−ジアルキルヒドロキシルアミン。
【００９１】
６．ニトロン、例えばＮ−ベンジルα−フェニルニトロン、Ｎ−エチルα−メチルニトロン、Ｎ−オクチルα−ヘプチルニトロン、Ｎ−ラウリルα−ウンデシルニトロン、Ｎ−テトラデシルα−トリデシルニトロン、Ｎ−ヘキサデシルα−ペンタデシルニトロン、Ｎ−オクタデシルα−ヘプタデシルニトロン、Ｎ−ヘキサデシルα−ヘプタデシルニトロン、Ｎ−オクタデシルα−ペンタデシルニトロン、Ｎ−ヘプタデシルα−ヘプタデシルニトロン、Ｎ−オクタデシルα−ヘキサデシルニトロン、水素化獣脂脂肪アミンから製造されるＮ，Ｎ−ジアルキルヒドロキシルアミンから誘導されるニトロン。
【００９２】
７．ＤＨＴ  ４Ａ（登録商標）などのゼオライト及びハイドロタルサイト。この種のハイドロタルサイトは式：
［（Ｍ２＋）１−ｘ（Ｍ３＋）ｘ（ＯＨ）２（Ａｎ−）ｘ／ｎｙＨ２Ｏ］、
［式中、
（Ｍ２＋）はＭｇ、Ｃａ、Ｓｒ、Ｂａ、Ｚｎ、Ｐｂ、Ｓｎ、Ｎｉであり、
（Ｍ３＋）はＡｌ、Ｂ、Ｂｉであり、
Ａｎは原子価ｎの陰イオンであり、
ｎは１から４の整数であり、
ｘは０から０．５までの値であり、
ｙは０から２までの値であり、
ＡはＯＨ−、Ｃｌ−、Ｂｒ−、Ｉ−、ＣｌＯ４−、ＣＨ３ＣＯＯ−、Ｃ６Ｈ５ＣＯＯ−、ＣＯ３２−、ＳＯ４２−、（ＯＯＣ−ＣＯＯ）２−、（ＣＨＯＨＣＯＯ）２２−、（ＣＨＯＨ）４ＣＨ２ＯＨＣＯＯ−、Ｃ２Ｈ４（ＣＯＯ）２２−、（ＣＨ２ＣＯＯ）２２−、ＣＨ３ＣＨＯＨＣＯＯ−、ＳｉＯ３２−、ＳｉＯ４４−、Ｆｅ（ＣＮ）６３−、Ｆｅ（ＣＮ）６４−、ＢＯ３３−、ＰＯ３３−、ＨＰＯ４２−である］
によって表わすことができる。
【００９３】
（Ｍ２＋）が（Ｃａ２＋）、（Ｍｇ２＋）又は（Ｍｇ２＋）と（Ｚｎ２＋）の混合物であり；（Ａｎ−）がＣＯ３２−、ＢＯ３３−、ＰＯ３３−であり；ｘが０から０．５の値を持ち、ｙが０から２の値を持つ、ハイドロタルサイトを使用することが好ましい。また、式：
［（Ｍ２＋）ｘ（Ａｌ３＋）２（ＯＨ）２ｘ＋６ｎｚ（Ａｎ−）２ｙＨ２Ｏ］
で表わされるハイドロタルサイトを使用することも可能である。
【００９４】
ここでは、（Ｍ２＋）はＭｇ２＋、Ｚｎ２＋であるが、より好ましくはＭｇ２＋である。（Ａｎ−）は、ｎがイオンの原子価を表わす陰イオン、特にＣＯ３２−、（ＯＯＣ−ＣＯＯ）２−、ＯＨ−及びＳ２−から成る群からの陰イオンである。ｙは正の数であり、より好ましくは０から５まで、特に０．５から５までである。ｘ及びｚは正の値を持ち、ｘについては好ましくは２から６までであり、ｚについては２未満であるべきである。下記の式のハイドロタルサイトは特に好ましいとみなされる：
Ａｌ２Ｏ３×６ＭｇＯ×ＣＯ２×１２Ｈ２Ｏ、
Ｍｇ４．５Ａｌ２（ＯＨ）１３×ＣＯ３×３．５Ｈ２Ｏ、
４ＭｇＯ×Ａｌ２Ｏ３×ＣＯ２×９Ｈ２Ｏ、
４ＭｇＯ×Ａｌ２Ｏ３×ＣＯ２×６Ｈ２Ｏ、
ＺｎＯ×３ＭｇＯ×Ａｌ２Ｏ３×ＣＯ２×８−９Ｈ２Ｏ、
ＺｎＯ×３ＭｇＯ×Ａｌ２Ｏ３×ＣＯ２×５−６Ｈ２Ｏ、
Ｍｇ４．５Ａｌ２（ＯＨ）１３×ＣＯ３。
【００９５】
ハイドロタルサイトは、全体的重合体製剤に基づき、好ましくは０．０１重量％から５重量％、特に０．２重量％から３重量％の濃度で、重合体中で使用される。
【００９６】
８．チオ相乗剤、例えばジラウリルチオジプロピオネート及びジステアリルチオジプロピオネート。
【００９７】
９．過酸化物捕捉剤、例えばβ−チオジプロピオン酸のエステル、例えばラウリル、ステアリル、ミリスチル又はトリデシルエステル、メルカプトベンズイミダゾール、２−メルカプトベンズイミダゾールの亜鉛塩、アルキルジチオカルバミン酸亜鉛、ジブチルジチオカルバミン酸亜鉛、ジオクタデシルモノスルフィド、ジオクタデシルジスルフィド、ペンタエリトリトールテトラキス（β−ドデシルメルカプト）プロピオネート。
【００９８】
１０．ポリアミド安定剤、例えばヨウ化物及び／又はリン化合物と組み合わせた銅塩及び二価マンガンの塩。
【００９９】
１１．塩基性コスタビライザー、例えばメラミン、ポリビニルピロリドン、ジシアンジアミド、トリアリルシアヌレート、尿素誘導体、ヒドラジン誘導体、アミン、ポリアミン、ポリウレタン、高級脂肪酸のアルカリ金属及びアルカリ土類金属塩、例えばステアリン酸カルシウム、ステアリン酸亜鉛、ベヘン酸マグネシウム、ステアリン酸マグネシウム、リシノール酸ナトリウム、パルミチン酸カリウム、ピロカテコール酸アンチモン又はピロカテコール酸スズ、乳酸のアルカリ金属及びアルカリ土類金属塩及び亜鉛塩又はアルミニウム塩。
【０１００】
１２．無機物質、例えば滑石、酸化チタン又は酸化マグネシウムなどの金属酸化物、好ましくはアルカリ土類金属のリン酸塩、炭酸塩又は硫酸塩、モノ−又はポリカルボン酸及びそれらの塩などの有機化合物、例えば４−ｔｅｒｔ−ブチル安息香酸、アジピン酸；ジフェニル酢酸；コハク酸ナトリウム又は安息香酸ナトリウム；例えば１，３−２，４−ジ（ベンジリデン）−Ｄ−ソルビトール、１，３−２，４−ジ（４−トリリデン）−Ｄ−ソルビトール、１，３−２，４−ジ（４−エチルベンジリデン）−Ｄ−ソルビトールなどのソルビトールのような芳香族アルデヒドと多官能性アルコールのアセタール、例えばイオン共重合体（アイオノマー）などの高分子化合物のような核形成剤。
【０１０１】
１３．充填剤及び補強剤、例えば炭酸カルシウム、シリケート、ガラス繊維、アスベスト、滑石、カオリン、雲母、硫酸バリウム、金属酸化物及び金属水酸化物、カーボンブラック、黒鉛、木粉及び他の粉末又は他の天然産物の繊維、合成繊維。
【０１０２】
１４．他の添加物、例えば可塑剤、潤滑剤、乳化剤、顔料、流動学的添加物、触媒、水平化補助剤（ｌｅｖｅｌｉｎｇ  ａｓｓｉｓｔａｎｔｓ）、光沢剤、難燃性付与剤、帯電防止剤、発泡剤、色調改善剤。
【０１０３】
１５．例えば米国特許第４３２５８６３号、同第４３３８２４４号、同第５１７５３１２号、同第５２１６０５２号、同第５２５２６４３号、ドイツ特許願第４３１６６１１号、同第４３１６６２２号、同第４３１６８７６号、欧州特許願第０５８９８３９号又は同第０５９１１０２号に述べられているようなベンゾフラノン及びインドリン、又は３−［４−（２−アセトキシエトキシ）フェニル］−５，７−ジ−ｔｅｒｔ−ブチルベンゾフラン−２−オン、５，７−ジ−ｔｅｒｔ−ブチル−３−［４−（２−ステアロイルオキシエトキシ）フェニル］−ベンゾフラノン−２−オン、３，３’−ビス［５，７−ジ−ｔｅｒｔ−ブチル−３−（４−［２−ヒドロキシエトキシ］フェニル）−ベンゾフラン−２−オン、５，７−ジ−ｔｅｒｔ−ブチル−３−（４−エトキシフェニル）−ベンゾフラン−２−オン、３−（４−アセトキシ−３，５−ジメチルフェニル）−５，７−ジ−ｔｅｒｔ−ブチルベンゾフラン−２−オン、３−（３，５−ジエチル−４−ピバロイルオキシフェニル）−５，７−ジ−ｔｅｒｔ−ブチルベンゾフラン−２−オン。
【０１０４】
本発明はまた、上記添加物の、ナノサイズの粒子の形態で使用されるものに関する。
【０１０５】
下記の実施例は本発明を説明するものである。
【実施例】
【０１０６】
下記の化合物を使用した：
化合物（ａ）：Ｓａｎｄｏｓｔａｂ  Ｐ−ＥＰＱ（登録商標）（Ｃｌａｒｉａｎｔ）
テトラキス（２，４−ジ−ｔｅｒｔ−ブチルフェニル）−４，４’−ビフェニレンジホスファイト
【０１０７】
【化５】
2005526146.tif 000006
化合物（ｂ）：５，７−ジ−ｔｅｒｔ−ブチル−３−フェニル−３Ｈ−ベンゾフラン−２−オン
化合物（ｃ）：Ｈｏｓｔａｖｉｎ  Ｎ３０（登録商標）（Ｃｌａｒｉａｎｔ）
エピクロロヒドリンと２，２，４，４−テトラメチル−７−オキサ−３，２０−ジアザ−２０−（２，３−エポキシ−プロピル）−ジスピロ−［５．１．１１．２］−ヘンエイコサン−２１−オンの重合体
化合物（ｄ）：Ｈｏｓｔａｎｏｘ  Ｏ  １０（登録商標）（Ｃｌａｒｉａｎｔ）
テトラキス［メチレン−３−（３’，５’）−ジ−ｔｅｒｔ−ブチル−４’−ヒドロキシフェニル）プロピオネート］メタン
【０１０８】
【化６】
2005526146.tif 000007
Ｔｉｎｕｖｉｎ  ６２２（登録商標）（Ｃｉｂａ  ＳＣ）：
ポリ−（Ｎ−ヒドロキシエチル−２，２，６、６−テトラメチル−４−ヒドロキシ−ピペリジル−スクシネート）
【０１０９】
【化７】
2005526146.tif 000008
【０１１０】
下記の説明において「分量単位（ｐａｒｔｓ）」は「重量での分量単位（ｐａｒｔｓ  ｂｙ  ｗｅｉｇｈｔ）」を意味する。
【０１１１】
第三世代ポリプロピレン（Ｍｏｐｌｅｎ  ＦＬ  Ｆ２０系；製造者Ｍｏｎｔｅｌｌ；メルトフロー（２３０℃／２．１６ｋｇ）：１４．２ｇ／１０分）を、１００分量単位の重合体、０．０２５分量単位のトリフェニルホスフィン、０．０２５分量単位の化合物（ｂ）、０．０２０％の化合物（ｃ）及び０．１０分量単位のステアリン酸カルシウムに加えた後、Ｔ＝２８０℃で多数通過押出によって処理した。
【０１１２】
重合体粉末と添加物を混合し、Ｋｅｎｗｏｏｄ型実験室用混合機で均一化した後、２１０℃／８０ｒｐｍでＫＰＳ−２５型単一スクリュー押出機（製造者：Ｈａｅｎｄｌｅ；スクリュー直径４ｍｍ）を用いて予備押出を実施した。主押出は、オンラインレオメーターと結合したＴ＝２８０℃でのＧｏｔｔｆｅｒｔ  Ｅｘｔｒｕｓｉｍｅｔｅｒ型単一スクリュー押出機（スクリュー−圧縮１：３、５０ｒｐｍ、ダイ直径２ｍｍ）を用いて実施した。個々のメルトフローインデックスを２３０℃／２．１６ｋｇでＡＳＴＭ  １２３８に従って決定した。Ｍｉｎｏｌｔａ分光測色計を用いてＤＩＮ  ６１６７に従って測定した。対応する結果を下記の表１Ａ及び１Ｂに列挙し、０．１０分量単位の化合物（ｄ）（四官能性、市販フェノール）、０．０５分量単位の化合物（ａ）及び０．１０分量単位のステアリン酸カルシウムを含む製剤と比較する。
【０１１３】
【表１】
2005526146.tif 000009
【０１１４】
【表２】
2005526146.tif 000010
【０１１５】
（ポリプロピレンの加工、暴露及び試験）
Ｍｏｐｌｅｎ  ＦＬＦ２０系のポリプロピレン（ＰＰ）（製造者：Ｈｉｍｏｎｔ；社内コードＰＰ９７−４）［ＭＦＩ：１２ｇ／１０分／２３０℃／２．１６ｋｇ］１００分量単位を、０．１０分量単位のＨｏｓｔａｎｏｘ  Ｏ  １０（登録商標）（フェノール）、０．１０分量単位のステアリン酸カルシウム、０．０５分量単位のＳａｎｄｏｓｔａｂ  Ｐ−ＥＰＱ（登録商標）を加えながらＫｅｎｗｏｏｄからの実験室用混合機で混合した。処理後、この試料を標準品として使用した。選択的に、０．０２分量単位の立体障害型アミン（ＨＡ（Ｌ）Ｓ）、０．１０分量単位のステアリン酸カルシウム、０．０４分量単位の５，７−ジ−ｔｅｒｔ−ブチル−（３−フェニル）−３Ｈ−ベンゾフラン−２−オン（ラクトン）及び０．０１分量単位のトリフェニルホスフィンに基づく製剤を使用した。その後、２２０℃でＨａｅｎｄｌｅ  ＫＰＳ−２５型単一スクリュー押出機（スクリュー圧縮１：３；ダイ直径４ｍｍ、スクリュー速度８０ｒｐｍ）を用いて予備押出を実施した。主押出（１回目から５回目）は、１８０℃の１加熱区域、２００℃の２過熱区域及び各々Ｔ＝２１０℃の４加熱区域を含むＧｏｔｔｆｅｒｔ  Ｅｘｔｒｕｓｉｍｅｔｅｒ型単一スクリュー押出機（スクリュー−圧縮１：３、１００ｒｐｍ、ダイ直径２ｍｍ）を用いて実施した。この処理段階は造粒（０．５ｍｍから２．００ｍｍ）で終了した。１回目及び５回目の押出通過の顆粒を、その後、Ｆｏｎｔｊｎｅ  ＴＰ  ６００型実験室用加熱プレス上に置いたフレーム（厚さ０．５ｍｍ）に移した。２１０℃のプレート温度を選択し、最初に５０ｋＮの圧を９０秒間、その後５００ｋＮの圧をさらに９０秒間適用した。
【０１１６】
このように調製したプレートを、ＡＳＴＭ  Ｇ  ２６−９０の下で記述されている手順に従ってＸｅ−Ａｒｃ型Ｗｅａｔｈｅｒｏｍｅｔｅｒを使用して人為的長期暴露（ＣＡＭ−７）に使用した。重要な特徴として、ＦＴＳ  １５５型赤外分光計によって測定したときのカルボニル吸収の発現を、酸化による分解の相対的度合を示すものとして選択した。この方法は主としてポリプロピレンを対象とする。実際の測定は、カルボニル吸収Δ（＞Ｃ＝Ｏ）＝１を発現するまでの滞留時間（時）に集約される。１回目及び５回目の押出通過後に試料を測定した。その結果を表２に示す。さらなるカルボニル吸収Δ（＞Ｃ＝Ｏ）＝１に達するまでの一定時間値に加えて、個々の安定剤系の効率を反映する延長因子ＰＦも示す。
【０１１７】
測定時間が長いほど及びこの延長因子が大きいほど、安定剤系によって提供される効率がより良好である。
【０１１８】
表２に提示するデータによれば、０．０１％トリフェニルホスフィン、０．０４％５，７−ジ−ｔｅｒｔ−ブチル−（３−フェニル）−３Ｈ−ベンゾフラン−２−オン（表２の中では「ラクトン」と称する）及び０．０２％Ｈｏｓｔａｂｉｎ  Ｎ  ３０（登録商標）からなる製剤は他の製剤を凌駕し、特に（従来の）フェノール含有製剤（標準品）を上回ることを明瞭に示すことができる。
【０１１９】
【表３】
2005526146.tif 000011
【国際調査報告】
2005526146.tif 000016
2005526146.tif 000017